(57)【要約】本発明は、装飾フィルム（１）、転写フィルム（２）、転写フィルム（２）の使用、転写フィルム（２）の製造方法、プラスチック成形品（３）の装飾方法、およびプラスチック成形品（３）に関する。特にプラスチック成形品（３）を装飾するための装飾フィルム（１）は、ここでは、少なくとも１つの第１カラーワニス層（４、４ａ、４ｂ）と、少なくとも１つの第２カラーワニス層（６、６ａ、６ｂ）と、透明レーザ保護ワニス層（５）とを備え、透明レーザ保護ワニス層（５）は、少なくとも１つの第１カラーワニス層（４、４ａ、４ｂ）と少なくとも１つの第２カラーワニス層（６、６ａ、６ｂ）との間に配置される。
2022502284.tif 000002
【特許請求の範囲】
【請求項１】
少なくとも１つの第１カラーワニス層（４、４ａ、４ｂ）と、少なくとも１つの第２カラーワニス層（６、６ａ、６ｂ）と、透明レーザ保護ワニス層（５）とを備え、前記透明レーザ保護ワニス層（５）は、前記少なくとも１つの第１カラーワニス層（４、４ａ、４ｂ）と前記少なくとも１つの第２カラーワニス層（６、６ａ、６ｂ）との間に配置される、特にプラスチック成形品（３）を装飾するための装飾フィルム（１）。
【請求項２】
前記透明レーザ保護ワニス層（５）は、０．５μｍ〜５０μｍの間、好ましくは２．０μｍ〜２．５μｍの間の層厚を有することを特徴とする、請求項１に記載の装飾フィルム（１）。
【請求項３】
特に観察者（７）と対向する前記少なくとも１つの第１カラーワニス層（４、４ａ、４ｂ）は、１つ以上の第１領域（１６ａ）において、除去され、特に完全に除去され、および／または特に観察者（７）と対向する前記少なくとも１つの第１カラーワニス層（４、４ａ、４ｂ）は、前記透明レーザ保護ワニス層（５）が露出されるように、前記１つ以上の第１領域（１６ａ）において、除去されることを特徴とする、請求項１または２に記載の装飾フィルム（１）。
【請求項４】
前記透明レーザ保護ワニス層（５）は、特に３８０ｎｍ〜７８０ｎｍの間の波長範囲において、少なくとも２５％、好ましくは少なくとも７５％、さらに好ましくは少なくとも８５％の透過率を有することを特徴とする、請求項１〜３の１項に記載の装飾フィルム（１）。
【請求項５】
前記透明レーザ保護ワニス層（５）は、透過光、特に３８０ｎｍ〜７８０ｎｍの間の波長範囲の光を拡散散乱させ、および／または前記透明レーザ保護ワニス層（５）は、最大５０ヘイズ単位、好ましくは最大２０ヘイズ単位のヘイズ値を有することを特徴とする、請求項１〜４の１項に記載の装飾フィルム（１）。
【請求項６】
前記透明レーザ保護ワニス層（５）は、乳白色の曇った外観を有し、および／または前記透明レーザ保護ワニス層（５）は、特に３８０ｎｍ〜７８０ｎｍの間の波長範囲から、３０％を超える、好ましくは４５％を超える、さらに好ましくは６５％を超える透過光を入射光ビームの方向から２．５°より大きく偏向することを特徴とする、請求項１〜５の１項に記載の装飾フィルム（１）。
【請求項７】
前記透明レーザ保護ワニス層（５）は、染色され、特に前記透明レーザ保護ワニス層（５）は、染料および／または顔料によって染色され、前記透明レーザ保護ワニス層（５）の顔料レベルは、好ましくは１５％未満、好ましくは１０％未満、さらに好ましくは５％未満であることを特徴とする、請求項１〜６の１項に記載の装飾フィルム（１）。
【請求項８】
前記透明レーザ保護ワニス層（５）は、無色および／または明確に透明であること、および／または前記透明レーザ保護ワニス層（５）の前記顔料レベルは、０％であることを特徴とする、請求項１〜６の１項に記載の装飾フィルム（１）。
【請求項９】
前記透明レーザ保護ワニス層（５）は、モノマー、オリゴマー、ポリマーおよび／またはコポリマーの層であり、好ましくはポリメチルメタクリレート（ＰＭＭＡ）、ポリエステル、ポリカーボネート（ＰＣ）、ポリアミド（ＰＡ）、ポリウレタン（ＰＵ）および／またはポリ塩化ビニル（ＰＶＣ）を含み、さらに好ましくはＰＵおよび／またはＰＶＣを含み、および／または前記透明レーザ保護ワニス層（５）は、バインダとしてポリアクリレートを有することを特徴とする、請求項１〜８の１項に記載の装飾フィルム（１）。
【請求項１０】
前記透明レーザ保護ワニス層（５）は、ポリエーテルイミド（ＰＥＩ）および／またはポリスルホン、特にポリ（アリールエーテルスルホン）（ＰＡＥＳ）を有することを特徴とする、請求項１〜９の１項に記載の装飾フィルム（１）。
【請求項１１】
前記透明レーザ保護ワニス層（５）は、熱および／または高エネルギー放射によって硬化するまたは硬化状態になる、特に、前記硬化は、前記装飾フィルム（１）の処理および／または前記装飾フィルム（１）の基材への塗布の前および／または後に行われることを特徴とする、請求項１〜１０の１項に記載の装飾フィルム（１）。
【請求項１２】
前記透明レーザ保護ワニス層（５）は、前記少なくとも１つの第２カラーワニス層（６、６ａ、６ｂ）、特に観察者（７）から見て前記透明レーザ保護ワニス層（５）の下方に配置された層を機械的、物理的、および／または化学的な環境の影響から保護することを特徴とする、請求項１〜１１の１項に記載の装飾フィルム（１）。
【請求項１３】
前記少なくとも１つの第１カラーワニス層（４、４ａ、４ｂ）は、不透明に形成され、および／または前記少なくとも１つの第１カラーワニス層（４、４ａ、４ｂ）は、特に３８０ｎｍ〜７８０ｎｍの間の波長範囲において、最大５０％、好ましくは最大２０％、さらに好ましくは最大５％の透過率を有することを特徴とする、請求項１〜１２の１項に記載の装飾フィルム（１）。
【請求項１４】
前記少なくとも１つの第１カラーワニス層（４、４ａ、４ｂ）は、０．１μｍ〜５０μｍの間、好ましくは０．５μｍ〜５．０μｍの間の層厚を有することを特徴とする、請求項１〜１３の１項に記載の装飾フィルム（１）。
【請求項１５】
前記少なくとも１つの第１カラーワニス層（４、４ａ、４ｂ）は、多層であり、特に前記少なくとも１つの第１カラーワニス層（４、４ａ、４ｂ）は、２つ以上の第１部分層（４ｂ）から形成され、前記２つ以上の第１部分層（４ｂ）は、好ましくはそれぞれの場合において、０．１μｍ〜５０μｍの間、さらに好ましくは０．５μｍ〜５．０μｍの間の層厚を有することを特徴とする、請求項１〜１４の１項に記載の装飾フィルム（１）。
【請求項１６】
前記少なくとも１つの第１カラーワニス層（４、４ａ、４ｂ）は、領域に形成され、特に前記少なくとも１つの第１カラーワニス層（４、４ａ、４ｂ）は、少なくとも１つの第２領域（１６ｂ）に存在し、少なくとも１つの第３領域（１６ｃ）に存在しないことを特徴とする、請求項１〜１５の１項に記載の装飾フィルム（１）。
【請求項１７】
前記少なくとも１つの第１カラーワニス層（４、４ａ、４ｂ）は、染色され、特に前記少なくとも１つの第１カラーワニス層（４、４ａ、４ｂ）は、染料および／または顔料によって染色され、前記少なくとも１つの第１カラーワニス層（４、４ａ、４ｂ）の前記顔料レベルは、好ましくは５％〜３５％の間、好ましくは２０％〜２５％の間であることを特徴とする、請求項１〜１６の１項に記載の装飾フィルム（１）。
【請求項１８】
前記少なくとも１つの第１カラーワニス層（４、４ａ、４ｂ）は、ポリエチレンテレフタレート（ＰＥＴ）、ＰＭＭＡ、ポリエチレンナフタレート（ＰＥＮ）、ＰＡおよび／またはアクリロニトリル‐ブタジエン‐スチレンコポリマー（ＡＢＳ）から形成され、および／または前記少なくとも１つの第１カラーワニス層（４、４ａ、４ｂ）は、バインダとしてアクリレートを有することを特徴とする、請求項１〜１７の１項に記載の装飾フィルム（１）。
【請求項１９】
前記少なくとも１つの第１カラーワニス層（４、４ａ、４ｂ）は、第１金属層（４ａ）、特に光学的に密な金属層であり、好ましくは、前記少なくとも１つの第２カラーワニス層（６、６ａ、６ｂ）、特に前記第２金属層（６ａ）よりも低い透過率を有することを特徴とする、請求項１〜１８の１項に記載の装飾フィルム（１）。
【請求項２０】
前記第１金属層（４ａ）は、特に３８０ｎｍ〜７８０ｎｍの間の波長範囲において、最大３０％、好ましくは最大１０％、さらに好ましくは最大５％の透過率を有することを特徴とする、請求項１９に記載の装飾フィルム（１）。
【請求項２１】
前記第１金属層（４ａ）の層厚は、１０ｎｍ〜１μｍの間、好ましくは２０ｎｍ〜３００ｎｍの間であり、および／または前記第１金属層（４ａ）は、アルミニウム、コバルト、銅、金、鉄、クロム、ニッケル、銀、白金、パラジウムおよび／もしくはチタンまたはそれらの合金から形成されることを特徴とする、請求項１９または２０に記載の装飾フィルム（１）。
【請求項２２】
前記少なくとも１つの第２カラーワニス層（６、６ａ、６ｂ）は、透明に形成され、および／または前記少なくとも１つの第２カラーワニス層（６、６ａ、６ｂ）は、特に３８０ｎｍ〜７８０ｎｍの間の波長範囲において、少なくとも１０％、好ましくは少なくとも２５％、さらに好ましくは少なくとも７５％、さらに好ましくは少なくとも９０％の透過率を有することを特徴とする、請求項１〜２１の１項に記載の装飾フィルム（１）。
【請求項２３】
前記少なくとも１つの第２カラーワニス層（６、６ａ、６ｂ）は、０．１μｍ〜５０μｍの間、好ましくは１．０μｍ〜５．０μｍの間の層厚を有することを特徴とする、請求項１〜２２の１項に記載の装飾フィルム（１）。
【請求項２４】
前記少なくとも１つの第２カラーワニス層（６、６ａ、６ｂ）は、多層であり、特に前記少なくとも１つの第２カラーワニス層（６、６ａ、６ｂ）は、２つ以上の第２部分層（６ｂ）から形成され、前記２つ以上の第２部分層（６ｂ）は、好ましくはそれぞれの場合において、０．１μｍ〜５０μｍの間、さらに好ましくは１．０μｍ〜５．０μｍの間の層厚を有することを特徴とする、請求項１〜２３の１項に記載の装飾フィルム（１）。
【請求項２５】
前記少なくとも１つの第２カラーワニス層（６、６ａ、６ｂ）は、全面に形成され、特に前記少なくとも１つの第２カラーワニス層（６、６ａ、６ｂ）は、前記装飾フィルム（１）に対して垂直に見たとき、全表面領域を占めることを特徴とする、請求項１〜２４の１項に記載の装飾フィルム。
【請求項２６】
前記少なくとも１つの第２カラーワニス層（６、６ａ、６ｂ）は、特に３８０ｎｍ〜７８０ｎｍの間の波長範囲の光を拡散散乱させ、および／または前記少なくとも１つの第２カラーワニス層（６、６ａ、６ｂ）は、少なくとも５０ヘイズ単位、好ましくは少なくとも７５ヘイズ単位のヘイズ値を有することを特徴とする、請求項１〜２５の１項に記載の装飾フィルム（１）。
【請求項２７】
前記少なくとも１つの第２カラーワニス層（６、６ａ、６ｂ）は、特に３８０ｎｍ〜７８０ｎｍの間の波長範囲から、５０％を超える、好ましくは７５％を超える、さらに好ましくは８５％を超える前記透過光を入射光ビームの方向から２．５°より大きく偏向することを特徴とする、請求項１〜２６の１項に記載の装飾フィルム（１）。
【請求項２８】
前記少なくとも１つの第２カラーワニス層（６、６ａ、６ｂ）は、染色され、特に前記少なくとも１つの第２カラーワニス層（６、６ａ、６ｂ）は、染料および／または顔料によって染色され、前記少なくとも１つの第２カラーワニス層の顔料レベルは、好ましくは５％〜８０％の間、好ましくは４０％〜４５％の間であることを特徴とする、請求項１〜２７の１項に記載の装飾フィルム（１）。
【請求項２９】
前記少なくとも１つの第２カラーワニス層（６、６ａ、６ｂ）は、第２金属層（６ａ）、特に光学的に薄い金属層であり、好ましくは、前記少なくとも１つの第１カラーワニス層（４、４ａ、４ｂ）、特に前記第１金属層（４ａ）よりも高い透過率を有することを特徴とする、請求項１〜２８の１項に記載の装飾フィルム（１）。
【請求項３０】
前記第２金属層（６ａ）は、特に３８０ｎｍ〜７８０ｎｍの間の波長範囲において、１０％を超える、好ましくは２５％を超える、さらに好ましくは５０％を超える、さらに好ましくは７５％を超える、さらに好ましくは９０％を超える透過率を有することを特徴とする、請求項２９に記載の装飾フィルム（１）。
【請求項３１】
前記第２金属層（６ａ）の層厚は、１ｎｍ〜５００ｎｍの間、好ましくは１０ｎｍ〜８０ｎｍの間であり、および／または前記第２金属層（６ａ）は、アルミニウム、コバルト、銅、金、鉄、クロム、ニッケル、銀、白金、パラジウムおよび／もしくはチタンまたはそれらの合金から形成されることを特徴とする、請求項２９または３０に記載の装飾フィルム（１）。
【請求項３２】
前記少なくとも１つの第２カラーワニス層（６、６ａ、６ｂ）は、ＰＥＴ、ＰＭＭＡ、ＰＥＮ、ＰＡおよび／またはＡＢＳから形成され、および／または前記少なくとも１つの第２カラーワニス層（６、６ａ、６ｂ）は、バインダとしてアクリレートを有することを特徴とする、請求項１〜３１の１項に記載の装飾フィルム（１）。
【請求項３３】
前記第２カラーワニス層（６、６ａ、６ｂ）および／または前記第２カラーワニス層（６、６ａ、６ｂ）に隣接する層は、導光層として形成され、好ましくは、その端面の一方において、前記導光層は、少なくとも１つの光結合面を有することを特徴とする、請求項１〜３２の１項に記載の装飾フィルム（１）。
【請求項３４】
前記透明レーザ保護ワニス層（５）と対向する表面上の表面の少なくとも領域において、前記導光層は、好ましくは表面構造を有する少なくとも１つの光取出面を有することを特徴とする、請求項３３に記載の装飾フィルム（１）。
【請求項３５】
少なくとも前記少なくとも１つの光取出面の前記領域において、前記導光層は、励起されたとき、特に等方的に蛍光を出射する蛍光色素を有することを特徴とする、請求項３３または３４に記載の装飾フィルム（１）。
【請求項３６】
前記装飾フィルム（１）は、保護ワニス層（８）をさらに備え、特に、前記保護ワニス層（８）は、前記装飾フィルム（１）の、観察者（７）と対向する側面に配置されることを特徴とする、請求項１〜３５の１項に記載の装飾フィルム（１）。
【請求項３７】
前記保護ワニス層（８）は、透明に形成され、および／または前記保護ワニス層（８）は、特に３８０ｎｍ〜７８０ｎｍの間の波長範囲において、少なくとも２５％、好ましくは少なくとも３５％、さらに好ましくは少なくとも８５％の透過率を有することを特徴とする、請求項３６に記載の装飾フィルム（１）。
【請求項３８】
前記保護ワニス層（８）は、０．５μｍ〜５０μｍの間、好ましくは４．０μｍ〜４．５μｍの間の層厚を有することを特徴とする、請求項３６または３７に記載の装飾フィルム（１）。
【請求項３９】
前記保護ワニス層（８）は、モノマー、オリゴマー、ポリマーおよび／またはコポリマーから形成され、好ましくはポリメチルメタクリレート（ＰＭＭＡ）、ポリエステル、ポリカーボネート（ＰＣ）、ポリアミド（ＰＡ）、ポリウレタン（ＰＵ）および／またはポリ塩化ビニル（ＰＶＣ）を含み、さらに好ましくはＰＵおよび／またはＰＶＣを含み、および／または保護ワニス層（８）は、バインダとしてポリアクリレートを有することを特徴とする、請求項３６〜３８の１項に記載の装飾フィルム（１）。
【請求項４０】
前記保護ワニス層（８）は、ポリエーテルイミド（ＰＥＩ）および／またはポリスルホン、例えばポリ（アリールエーテルスルホン）（ＰＡＥＳ）を有することを特徴とする、請求項３６〜３９の１項に記載の装飾フィルム（１）。
【請求項４１】
前記保護ワニス層（８）は、好ましくは熱および／または高エネルギー放射によって硬化する反応ワニスであり、前記硬化は、さらに好ましくは装飾フィルム（１）の処理の前および／または後に行われることを特徴とする、請求項３６〜４０の１項に記載の装飾フィルム（１）。
【請求項４２】
前記保護ワニス層（８）は、染色され、特に前記保護ワニス層（８）は、染料および／または顔料によって染色され、前記保護ワニス層（８）の顔料レベルは、好ましくは１５％未満、好ましくは１０％未満、さらに好ましくは５％未満であることを特徴とする、請求項３６〜４１の１項に記載の装飾フィルム（１）。
【請求項４３】
前記保護ワニス層（８）は、無色であり、および／または明確に透明であり、および／または前記保護ワニス層（８）の顔料レベルは、０％であることを特徴とする、請求項３６〜４１の１項に記載の装飾フィルム（１）。
【請求項４４】
前記保護ワニス層（８）は、透明であり、特に前記保護ワニス層（８）は、透過光、特に３８０ｎｍ〜７８０ｎｍの間の波長範囲の光を、散乱によって、８％未満、好ましくは４％未満偏向させることを特徴とする、請求項３６〜４３の１項に記載の装飾フィルム（１）。
【請求項４５】
前記観察方向において、特に前記少なくとも１つの第１カラーワニス層（４、４ａ、４ｂ）の上方に配置された前記保護ワニス層（８）は、前記１つ以上の第１領域（１６ａ）において少なくとも部分的に除去、特に完全に除去され、および／または前記観察方向において、特に前記少なくとも１つの第１カラーワニス層（４、４ａ、４ｂ）の上方に配置された前記保護ワニス層（８）は、前記１つ以上の第１領域（１６ａ）において、さらに少なくとも部分的に除去され、その結果、前記保護ワニス層（５）の下方に配置された層、特に前記透明レーザ保護ワニス層（５）、および／または前記少なくとも１つの第１および／または第２カラーワニス層（６、６ａ、６ｂ）は、前記１つ以上の第１領域（１６ａ）において、化学的、物理的および／または機械的な環境の影響から保護されないことを特徴とする、請求項３および３６〜４４の１項に記載の装飾フィルム（１）。
【請求項４６】
前記装飾フィルム（１）は、接着層（９）をさらに備え、特に前記接着層（９）は、前記装飾フィルム（１）の、観察者（７）と対向する、または観察者（７）と反対の側面を形成することを特徴とする、請求項１〜４５の１項に記載の装飾フィルム（１）。
【請求項４７】
前記接着層（９）は、透明に形成され、および／または前記接着層（９）は、特に３８０ｎｍ〜７８０ｎｍの間の波長範囲において、少なくとも４５％、好ましくは少なくとも６５％、さらに好ましくは少なくとも９５％の透過率を有することを特徴とする、請求項４６に記載の装飾フィルム（１）。
【請求項４８】
前記接着層（９）は、特にＰＭＭＡ、ポリエステル、ＰＵまたはＰＶＣを含むポリマーおよび／またはコポリマーの層であり、および／または前記接着層（９）は、バインダとしてアクリレートを有することを特徴とする、請求項４６または４７に記載の装飾フィルム（１）。
【請求項４９】
前記接着層（９）は、染色され、特に前記接着層（９）は、染料顔料および／または顔料によって染色され、前記接着層（９）の顔料レベルは、好ましくは５％〜５０％の間、好ましくは３０％〜３５％の間であることを特徴とする、請求項４６〜４８の１項に記載の装飾フィルム（１）。
【請求項５０】
前記接着層（９）は、無色であり、および／または明確に透明であり、および／または前記接着層（９）の着色レベルは、０％であることを特徴とする、請求項４６〜４８の１項に記載の装飾フィルム（１）。
【請求項５１】
前記装飾フィルム（１）は、少なくとも１つの電気機能構造を有する１つ以上の電気機能層（１０）を有し、特に前記少なくとも１つの電気機能構造は、タッチパネル機能を提供するタッチセンサパネルを形成することを特徴とする、請求項１〜５０の１項に記載の装飾フィルム（１）。
【請求項５２】
前記少なくとも１つの電気機能構造は、容量式センサパネルを形成することを特徴とする請求項５１に記載の装飾フィルム（１）。
【請求項５３】
前記観察方向において、前記透明レーザ保護ワニス層（５）の上方に配置された全ての層は、不透明であり、特に前記観察方向において、前記透明レーザ保護ワニス層（５）の上方に配置された全ての層は、最大で５０％、好ましくは最大で５％の透過率を有すること、および／または前記観察方向において、前記透明レーザ保護ワニス層（５）の下方に配置された全ての層は、透明であり、特に前記透明レーザ保護ワニス層（５）の下方に配置された全ての層は、少なくとも２５％、好ましくは少なくとも４５％の透過率を有することを特徴とする、請求項１〜５２の１項に記載の装飾フィルム（１）。
【請求項５４】
転写フィルム（２）、特にホットスタンピングフィルムおよび／またはインモールドフィルムであって、キャリアフィルム（１１）と、前記キャリアフィルム（１１）から分離可能な請求項１〜５３の１項に記載の装飾フィルム（１）とを備えることを特徴とする、転写フィルム（２）。
【請求項５５】
前記転写フィルム（２）は、特に前記キャリアフィルム（１１）と前記分離可能な装飾フィルム（１）との間に配置された分離層（１２）を備えることを特徴とする、請求項５４に記載の転写フィルム（２）。
【請求項５６】
ホットスタンピングフィルムおよび／またはインモールドフィルムとしての、特にインモールド装飾フィルム、射出成形フィルム、インモールドラベリングフィルムおよび／または印刷モールドデザインフィルムとしての請求項５４または５５に記載の転写フィルム（２）の使用。
【請求項５７】
特に請求項５４または５５に記載の転写フィルム（２）の製造方法であって、前記転写フィルムは、キャリアフィルム（１１）と、前記キャリアフィルムから分離可能な特に請求項１〜５３の１項に記載の装飾フィルム（１）とを備え、前記装飾フィルムは、少なくとも１つの第１カラーワニス層（４、４ａ、４ｂ）と、少なくとも１つの第２カラーワニス層（６、６ａ、６ｂ）と、前記透明レーザ保護ワニス層（５）とを備え、
前記製造方法は、
ａ)前記キャリアフィルム（１１）を設けるステップと、
ｂ)前記少なくとも１つの第１カラーワニス層（４、４ａ、４ｂ）を特に印刷方法および／または金属化方法によって塗布するステップと、
ｃ)前記透明レーザ保護ワニス層（５）を特に印刷方法によって塗布するステップと、
ｄ)前記少なくとも１つの第２カラーワニス層（６、６ａ、６ｂ）を、特に印刷方法、金属化方法および／またはホットもしくはコールド転写方法によって塗布するステップと、を備え、
これらのステップは、特に上記順番で実施されることを特徴とする、製造方法。
【請求項５８】
プラスチック成形品（３）の装飾方法であって、
前記装飾方法は、
ａ)特に請求項１〜５３の１項に記載の装飾フィルム（１）を設けるステップであって、
前記装飾フィルム（１）は、少なくとも１つの第１カラーワニス層（４、４ａ、４ｂ）と、少なくとも１つの第２カラーワニス層（６、６ａ、６ｂ）と、透明レーザ保護ワニス層（５）とを備え、前記透明レーザ保護ワニス層（５）は、前記少なくとも１つの第１カラーワニス層（４、４ａ、４ｂ）と前記少なくとも１つの第２カラーワニス層（６、６ａ、６ｂ）との間に配置されるステップと、
ｂ) 前記装飾フィルム（１）を前記プラスチック成形品（３）に好ましくはホットまたはコールド転写方法によって、さらに好ましくはホットスタンピングおよび／またはインモールド方法によって塗布するステップと、
ｃ)特に観察者（７）と対向する少なくとも前記第１カラーワニス層を、レーザによって１つ以上の第１領域において除去するステップと、を備え、
前記ステップは、上記順番で実施されることを特徴とする、装飾方法。
【請求項５９】
前記少なくとも１つの第１カラーワニス層（４、４ａ、４ｂ）は、前記透明レーザ保護ワニス層（５）が露出されるように、ステップｃ）において前記レーザ（１５ａ）によって前記１つ以上の第１領域（１６ａ）において除去されることを特徴とする、請求項５８に記載の方法。
【請求項６０】
前記少なくとも１つの第１カラーワニス層（４、４ａ、４ｂ）は、ステップｃ）において前記レーザ（１５ａ）によって前記１つ以上の第１領域（１６ａ）において除去され、その結果、前記少なくとも１つの第１カラーワニス層（４、４ａ、４ｂ）が前記レーザ（１５ａ）によって除去された前記１つ以上の第１領域（１６ａ）における前記透明レーザ保護ワニス層（５）の層厚は、前記少なくとも１つの第１カラーワニス層（４、４ａ、４ｂ）が前記レーザ（１５ａ）によって除去されなかった領域における前記透明レーザ保護ワニス層（５）の層厚に実質的に対応することを特徴とする、請求項５８または５９に記載の方法。
【請求項６１】
前記少なくとも１つの第１カラーワニス層（４、４ａ、４ｂ）は、ステップｃ）において前記１つ以上の第１領域（１６ａ）において完全に除去されることを特徴とする、請求項５８〜６０の１項に記載の方法。
【請求項６２】
前記観察方向において、前記少なくとも１つの第１カラーワニス層（４、４ａ、４ｂ）の上方に配置された保護ワニス層（８）は、ステップｃ）において前記１つ以上の第１領域（１６ａ）において前記レーザ（１５ａ）によって少なくとも部分的に除去され、その結果、前記保護ワニス層（８）、特に前記透明レーザ保護ワニス層（５）および／または前記少なくとも１つの第１および／または第２カラーワニス層（６、６ａ、６ｂ）の下方に配置された層は、前記１つ以上の第１領域（１６ａ）において、化学的、物理的および／または機械的な環境の影響から保護されないことを特徴とする、請求項５８〜６１の１項に記載の方法。
【請求項６３】
前記観察方向において、前記透明レーザ保護ワニス層（５）の上方に配置された全ての層は、ステップｃ）において前記１つ以上の第１領域（１６ａ）において除去され、特に完全に除去されることを特徴とする、請求項５８〜６２の１項に記載の方法。
【請求項６４】
ステップａ）とｂ）との間に、
ｄ）特に少なくとも１つの電気機能構造を有する１つ以上の電気機能層（１０）を、前記第２カラーワニス層（６、６ａ、６ｂ）の、前記観察者と反対の側面に配置するステップ、をさらに備え、
前記少なくとも１つの電気機能構造は、好ましくはタッチパネル機能を提供するタッチセンサパネルを形成することを特徴とする、請求項５８〜６３の１項に記載の方法。
【請求項６５】
ｅ）特に有機発光ダイオード（ＯＬＥＤｓ）、無機発光ダイオード（ＬＥＤｓ）、マイクロＬＥＤ（ｍＬＥＤｓ）、および／または量子ドット発光ダイオード（ＱＬＥＤｓ）を備えるバックライト装置（１３）を配置するステップ、をさらに備え、
前記バックライト装置は、好ましくは前記プラスチック成形品（３）の、前記装飾フィルム（１）と反対の側面に配置されることを特徴とする、請求項５８〜６４の１項に記載の方法。
【請求項６６】
少なくとも５０μｍ、好ましくは少なくとも１００μｍの焦点におけるビーム直径を有するレーザー（１５ａ）を、ステップｃ）において使用することを特徴とする、請求項５８〜６５の１項に記載の方法。
【請求項６７】
ステップｃ）において、レーザ（１５ａ）、特にファイバーレーザが使用され、前記レーザ（１５ａ）は、赤外線範囲、好ましくは近赤外線範囲からコヒーレント光、さらに好ましくは７８０ｎｍ〜１４００ｎｍの間の波長範囲からの光、さらに好ましくは１０６４ｎｍの波長を有する光を出射することを特徴とする、請求項５８〜６６の１項に記載の方法。
【請求項６８】
ステップｃ）における前記レーザ出力は、０．０５Ｗ〜１００Ｗの間、好ましくは１Ｗ〜２０Ｗの間、さらに好ましくは５Ｗ〜１０Ｗの間であることを特徴とする、請求項５８〜６７の１項に記載の方法。
【請求項６９】
前記レーザ（１５ａ）は、最大３０００ｍｍ／ｓの書き込み速度で、好ましくは５００ｍｍ／ｓ〜２５００ｍｍ／ｓの間の書き込み速度で操作され、および／または前記レーザは、１Ｈｚ〜１０００ｋＨｚの間、好ましくは１ｋＨｚ〜２００ｋＨｚの間のパルス周波数で操作されることを特徴とする、請求項５８〜６８の１項に記載の方法。
【請求項７０】
特に請求項１〜５３の１項に記載の装飾フィルム（１）を備えるプラスチック成形品（３）であって、前記装飾フィルム（１）は、少なくとも１つの第１カラーワニス層（４、４ａ、４ｂ）と、少なくとも１つの第２カラーワニス層（６、６ａ、６ｂ）と、透明レーザ保護ワニス層（５）とを備え、前記透明レーザ保護ワニス層（５）は、前記少なくとも１つの第１カラーワニス層（４、４ａ、４ｂ）と前記少なくとも１つの第２カラーワニス層（６、６ａ、６ｂ）との間に配置され、特に観察者（７）と対向する前記少なくとも１つの第１カラーワニス層（４、４ａ、４ｂ）は、レーザ（１５ａ）によって１つ以上の第１領域（１６ａ）において除去されることを特徴とする、プラスチック成形品（３）。
【請求項７１】
前記装飾フィルム（１）に対して垂直に見たとき、前記１つ以上の第１領域（１６ａ）は、少なくとも５０μｍ、好ましくは少なくとも１００μｍの線幅を有し、および／または前記装飾フィルム（１）に対して垂直に見たとき、前記１つ以上の第１領域（１６ａ）は、最大２ｍｍ、好ましくは最大１ｍｍ、さらに好ましくは最大０．５ｍｍの線幅を有することを特徴とする、請求項７０に記載のプラスチック成形品（３）。
【請求項７２】
前記プラスチック成形品（３）は、熱可塑性材料（１４）の少なくとも１つの層を有し、熱可塑性材料の前記少なくとも１つの層は、特に前記少なくとも１つの第２カラーワニス層（６、６ａ、６ｂ）の、前記観察者（７）と反対の側面に配置される、ことを特徴とする、請求項７０または７１に記載のプラスチック成形品（３）。
【請求項７３】
熱可塑性材料（１４）の前記少なくとも１つの層は、透明であり、特に熱可塑性材料（１４）の前記少なくとも１つの層は、特に３８０ｎｍ〜７８０ｎｍの間の波長範囲において、５％〜９８％の間の透明度を有し、および／または熱可塑性材料（１４）の前記少なくとも１つの層は、以下の材料、ＡＢＳ、ＰＣ、ＡＢＳ／ＰＣ、ＰＣ／ＡＢＳ、ＰＭＭＡ、ポリプロピレン（ＰＰ）、ＰＡ、熱可塑性ポリウレタン（ＴＰＵ）のうちの１つから形成されることを特徴とする、請求項７２に記載のプラスチック成形品（３）。
【請求項７４】
熱可塑性材料（１４）の前記少なくとも１つの層は、染色され、特に熱可塑性材料（１４）の前記少なくとも１つの層は、染料および／または顔料によって染色され、熱可塑性材料（１４）の前記少なくとも１つの層の顔料レベルは、好ましくは１５％未満、好ましくは１０％未満、さらに好ましくは５％未満であることを特徴とする、請求項７２または７３に記載のプラスチック成形品（３）。
【請求項７５】
前記１つ以上の第１領域（１６ａ）は、ロゴおよび／またはパターンおよび／またはシンボルおよび／または英数字を示すことを特徴とする、請求項７０〜７４の１項に記載のプラスチック成形品（３）。
【請求項７６】
前記プラスチック成形品（３）は、特に前記観察者（７）と反対の前記少なくとも１つの第２カラーワニス層（６、６ａ、６ｂ）に少なくとも１つの電気機能構造を備える１つ以上の電気機能層（１０）を有し、好ましくは、前記少なくとも１つの電気機能構造（１０）は、タッチパネル機能を提供するタッチセンサパネルを形成することを特徴とする、請求項７０〜７５の１項に記載のプラスチック成形品（３）。
【請求項７７】
前記プラスチック成形品（３）は、特に有機発光ダイオード（ＯＬＥＤｓ）、無機発光ダイオード（ＬＥＤｓ）および／またはマイクロＬＥＤ（ｍＬＥＤｓ）および／または量子ドット発光ダイオード（ＱＬＥＤｓ）を備えるバックライト装置（１３）を有し、前記バックライト装置（１３）は、好ましくは熱可塑性材料（１４）の前記少なくとも１つの層の、前記装飾フィルム（１）と反対の側面に配置されることを特徴とする、請求項７０〜７６の１項に記載のプラスチック成形品（３）。
【発明の詳細な説明】
【技術分野】
【０００１】
本発明は、装飾フィルム、転写フィルム、転写フィルムの使用、転写フィルムの製造方法、プラスチック成形品の装飾方法、およびプラスチック成形品に関する。
【背景技術】
【０００２】
表面を装飾するために、装飾フィルムが頻繁に使用される。装飾フィルムは、例えばインモールド方法によってプラスチック成形品に塗布される。このように装飾されたプラスチック成形品の表面は高い要求がある。一方、これらの表面は、例えば、皮膚に見られる指紋またはサンクリームのような物質に起因して、日常的な使用において生じる機械的、物理的および化学的な環境の影響に対して耐性を有する必要がある。このため、装飾フィルムは、多くの場合、その表面に保護ワニス層を有し、装飾フィルムは、その下方に配置された層を環境の影響から保護するためのものである。他方、これらの表面は、視覚的魅力があり、また、シンボルまたは書き込みなどの装飾エレメントを有する。このような装飾エレメントは、通常、印刷技術を用いて装飾フィルムに生成される。しかしながら、これはいくつかの欠点をもたらす。したがって、装飾エレメントの位置決めおよび解像度の両方は、使用される印刷方法によって制限される。特に、個別化された装飾フィルムで装飾されたプラスチック成形品または同様に装飾されたプラスチック成形品を少量製造する場合、印刷版などの印刷ツールを個別化された装飾フィルムのそれぞれに対応して提供し、設定する必要があることから、必要とされる時間が多く、かつロジスティックの労力を伴うことになり、結果、高額な費用にもつながる。代わりに、シンボルまたは書き込みなどの装飾エレメントをレーザ彫刻によって装飾フィルムに生成することもできる。しかしながら、装飾フィルムの表面に配置された保護ワニス層も彫刻中に破壊される。その結果、環境の影響に対する耐性が少なくとも局所的に低減されるか、または装飾プラスチック成形品の表面にさらなる保護ワニス層を設ける必要があり、これは特にさらなる費用を伴う。
【０００３】
このように、ＥＰ０５３７６６８Ａ２は、レーザ照射によって表面を装飾またはマーキングするためのプロセス、およびこのプロセスにおけるスタンピング箔の使用を開示する。
【発明の概要】
【発明が解決しようとする課題】
【０００４】
本発明の目的は、改良された装飾フィルム、およびプラスチック成形品を装飾するための改良された方法を提供することである。
【課題を解決するための手段】
【０００５】
この目的は、特にプラスチック成形品を装飾するための装飾フィルムによって達成される。装飾フィルムは、少なくとも１つの第１カラーワニス層と、少なくとも１つの第２カラーワニス層と、透明レーザ保護ワニス層とを備える。透明レーザ保護ワニス層は、少なくとも１つの第１カラーワニス層と少なくとも１つの第２カラーワニス層との間に配置される。この目的は、キャリアフィルムと、キャリアフィルムから分離可能な装飾フィルムとを備える、請求項１〜５３の１項に記載の転写フィルム、特にホットスタンピングフィルムおよび／またはインモールドフィルムによってさらに達成される。この目的は、ホットスタンピングフィルムおよび／またはインモールドフィルムとして、特にインモールド装飾フィルム、射出成形フィルム、インモールドラベリングフィルムおよび／または印刷モールドデザインフィルムとして、請求項５４または５５に記載の転写フィルムの使用よってさらに達成される。この目的は、特に請求項５４または５５に記載の転写フィルムの製造方法によっても達成される。転写フィルムは、キャリアフィルムと、キャリアフィルムから分離可能な特に請求項１〜５３の１項に記載の装飾フィルムとを備える。装飾フィルムは、少なくとも１つの第１カラーワニス層と、少なくとも１つの第２カラーワニス層と、透明レーザ保護ワニス層とを備える。この方法は、以下の順番で特に実施される以下のステップ、ａ)キャリアフィルムを提供するステップと、ｂ）少なくとも１つの第１カラーワニス層を特に印刷方法および／または金属化方法によって塗布するステップと、ｃ）透明レーザ保護ワニス層を特に印刷方法によって塗布するステップと、ｄ）少なくとも１つの第２カラーワニス層を特に印刷方法、金属化方法および／またはホットまたはコールド転写方法によって塗布するステップと、を備える。この目的は、プラスチック成形品の装飾方法によってさらに達成される。この方法は、特に以下の順番で特に実施される以下のステップ、ａ)特に請求項１〜５３の１項に記載の装飾フィルムを提供するステップであって、装飾フィルムは、少なくとも１つの第１カラーワニス層と、少なくとも１つの第２カラーワニス層と、透明レーザ保護ワニス層とを備え、透明レーザ保護ワニス層は、少なくとも１つの第１カラーワニス層と少なくとも１つの第２カラーワニス層との間に配置されているステップと、ｂ）装飾フィルムを好ましくはホットまたはコールド転写法によって、さらに好ましくはホットスタンピングおよび／またはインモールド方法によってプラスチック成形品に塗布するステップと、ｃ）特に観察者と対向する少なくとも第１カラーワニス層をレーザによって１つ以上の第１領域において除去するステップと、を備える。さらに、この目的は、特に請求項１〜５３の１項に記載の装飾フィルムを備えるプラスチック成形品によっても達成される。装飾フィルムは、少なくとも１つの第１カラーワニス層と、少なくとも１つの第２カラーワニス層と、透明レーザ保護ワニス層とを備える。透明レーザ保護ワニス層は、少なくとも１つの第１カラーワニス層と少なくとも１つの第２カラーワニス層との間に配置される。特に観察者と対向する少なくとも１つの第１カラーワニス層は���レーザによって１つ以上の第１領域において除去される。
【０００６】
ここでは、以下の点が示された。装飾フィルムの耐性または装飾フィルムで装飾されたプラスチック成形品の耐性は、本発明による装飾フィルム、転写フィルム、転写フィルムの使用、転写フィルムの製造方法、プラスチック成形品の装飾方法、およびプラスチック成形品によって増加し、同時に、装飾フィルムを個別化する能力が保証される。装飾フィルムは、カラーワニス層の間に透明レーザ保護ワニス層を有する。これにより、カラーワニス層およびその上に配置され得る保護ワニス層を除去した後でさえ、例えば保護ワニス層が再び設けられた個別プラスチック成形品なしに、下方に配置されたカラーワニス層を、機械的、物理的および化学的な環境の影響から保護することができる。透明レーザ保護ワニス層は、一方では、除去されるカラーワニス層が完全に、すなわち、残留物なく、下方に配置されたカラーワニス層が損傷されることなく、剥離され得ることも保証する。したがって、透明レーザ保護ワニス層は２つの機能を果たす。第１の機能は、透明レーザ保護ワニス層は、透明レーザ保護ワニス層の下方に配置されたカラーワニス層を環境の影響から保護する。第２の機能は、透明レーザ保護ワニス層は、ストリップレーザのためのスペーサまたはバッファ層として機能する。これにより、製造プロセスの後の時点で、例えば個別にカスタマイズされた記号または書き込みなどの装飾エレメントを有するプラスチック成形品を提供することができる。装飾フィルムが例えば新しい保護ワニス層の塗布などの複雑かつ長時間のフォローアッププロセスを必要とすることなく、耐性に関して要求される仕様を満たすことが保証される。さらに、これにより、レーザの集光において大きな公差が得られ、それによって、製造がさらに単純化される。
【０００７】
下方および／または上方という用語は、ここでは、特に、観察者が観察方向から見たときの別の層に対する層の配置を意味する。したがって、有益には、下方および／または上方という用語は、基準系を示す。したがって、例えば、少なくとも１つの第２カラーワニス層を観察方向において透明レーザ保護ワニス層の下方に配置することができる。
【０００８】
したがって、少なくとも１つの第１カラーワニス層を透明レーザ保護ワニス層の、観察者と対向する側面に配置することができ、少なくとも１つの第２カラーワニス層を透明レーザ保護ワニス層の、観察者と反対の側面に配置することができる。したがって、少なくとも１つの第１カラーワニス層は、観察者と対向する側面を形成することができる。したがって、少なくとも１つの第２カラーワニス層を、観察方向において透明レーザ保護ワニス層の下方および／または少なくとも第１カラーワニス層の下方に配置することができる。
【０００９】
好ましくは、透明レーザ保護ワニス層とは、透明保護ワニス層、特に透明中間保護ワニス層を意味する。透明レーザ保護ワニス層は、少なくとも１つの第２カラーワニス層、特に観察者から見てこの透明中間保護ワニス層の下方に配置された層を、機械的、物理的および／または化学的な環境の影響から保護し、および／またはストリップレーザのためのスペーサまたはバッファ層としてさらに機能するように設計される。したがって、透明レーザ保護ワニス層を透明保護ワニス層、特に透明中間保護ワニス層とすることができる。
【００１０】
ここで、領域とは、特に、それぞれの場合において、装飾フィルム、特に少なくとも１つの第１カラーワニス層、透明レーザ保護ワニス層および／または少なくとも１つの第２カラーワニス層による平面に対して垂直に見たときに占められる層またはプライの所定の表面領域を意味する。したがって、例えば、少なくとも１つの第１カラーワニス層は、１つ以上の第１領域を有する。それぞれの場合において、各領域は、少なくとも１つの第１カラーワニス層による平面に垂直に見たときに所定の表面領域を占める。
【００１１】
層の除去とは、ここでは、特にレーザ切断および／またはレーザアブレーションによる層の部分的および／または完全な除去を意味する。例えば、ある領域において層が除去される場合、この領域における対応する層は、部分的におよび／または完全に除去されている。好ましくは、除去は、ここでは、レーザ切断および／またはレーザアブレーションに基づいて行われる。除去とは、また、特に機械的または精密的方法によって、例えばミリングおよび／またはグラインディングおよび／またはドリリングによって、層を部分的および／または完全に除去することを意味する。
【００１２】
好ましくは、部分的除去とは、ここでは、部分的に除去された層がその所定の特性をもはや満たさないように変更または破壊されることを意味する。したがって、例えば、部分的に除去された保護ワニス層は、化学的、物理的および／または機械的な環境の影響からその下方に配置された保護層の所定の特性を満たさない。
【００１３】
ここで、完全除去とは、好ましくは、完全に除去された層が対応する領域において剥離され、および／またはアブレーションされ、および／または燃焼され、および／または蒸発され、留物を含まないことを意味する。したがって、例えば、少なくとも１つの第１カラーワニス層が特にレーザ切断および／またはレーザアブレーションによって１つ以上の第１領域において完全に除去される場合、少なくとも１つの第１カラーワニス層は、１つ以上の第１領域において残留物のない状態で剥離される。
【００１４】
本発明のさらに有益な実施態様は従属請求項に記載される。
【００１５】
さらに有益には、透明レーザ保護ワニス層は、０．５μｍ〜５０μｍの間、好ましくは２．０μｍ〜２．５μｍの間の層厚を有する。
【００１６】
好ましくは、特に観察者と対向する少なくとも１つの第１カラーワニス層は、１つ以上の第１領域において除去され、特に完全に除去され、および／または特に観察者と対向する少なくとも１つの第１カラーワニス層は、透明レーザ保護ワニス層が露出されるように、１つ以上の第１領域において除去される。これにより、透明レーザ保護ワニス層および観察方向において特に透明レーザ保護ワニス層の下方に配置された層は、観察者に見えるようになり、特に、バックライト手段によって装飾フィルムがバックライト点灯されたとき見えるようになる。
【００１７】
有益には、１つ以上の第１領域は、シンボルまたは書き込みなどの装飾エレメントを形成する。
【００１８】
さらに有益には、１つ以上の第１領域は、ロゴおよび／またはシンボルおよび／またはパターンおよび／または英数字を示す。
【００１９】
さらに好ましくは、装飾フィルムに対して垂直に見たとき、１つ以上の第１領域は、少なくとも５０μｍ、好ましくは少なくとも１００μｍの線幅を有し、および／または装飾フィルムに対して垂直に見たとき、１つ以上の第１領域は、最大２ｍｍ、好ましくは最大１ｍｍ、さらに好ましくは最大０．５ｍｍの線幅を有する。
【００２０】
さらに、少なくとも１つの第１カラーワニス層がレーザによって除去される１つ以上の第１領域における透明レーザ保護ワニス層の層厚が、少なくとも１つの第１カラーワニス層がレーザによって除去されない領域と比較して、２５％未満、好ましくは１５％未満、さらに好ましくは５％未満減少されるように、透明レーザ保護ワニス層を設計することもできる。
【００２１】
また有益には、少なくとも１つの第１カラーワニス層がレーザによって除去される１つ以上の第１領域における透明レーザ保護ワニス層の層厚は、少なくとも１つの第１カラーワニス層がレーザによって除去されない領域における透明レーザ保護ワニス層の層厚に実質的に対応する。
【００２２】
特に、好ましくは透明レーザ保護ワニス層の全厚が５０％を超えて、好ましくは３０％を超えて減少されない限り、個別化中の透明レーザ保護ワニス層の起こりうるわずかな表面損傷を許容することができる。
【００２３】
特に、これにより、とりわけ、最終製品において、以下の点が保証される。一方では、透明レーザ保護ワニス層は、下方に配置された層に対する環境の影響からの保護機能を果たすこと、他方では、透明レーザ保護ワニス層は、スペーサまたはバッファ層としての機能も果たすか、または果たしている。
【００２４】
好ましくは、透明レーザ保護ワニス層は、特に３８０ｎｍ〜７８０ｎｍの波長範囲において、少なくとも２５％、好ましくは少なくとも７５％、さらに好ましくは少なくとも８５％の透過率を有する。これにより、とりわけ、観察方向において透明レーザ保護ワニス層の下方に配置された層が観察者に見えるようになる。
【００２５】
さらに有益には、赤外線範囲、好ましくは近赤外線範囲、さらに好ましくは７８０ｎｍ〜１４００ｎｍの間の波長範囲において、さらに好ましくは１０６４ｎｍの波長を有する光に対して、透明レーザ保護ワニス層は、少なくとも２５％、好ましくは少なくとも７５％、さらに好ましくは少なくとも８５％の透過率を有する。これにより、透明レーザ保護ワニス層、特に少なくとも１つの第１カラーワニス層の上方に配置された層を除去するための赤外線レーザの光は、透明レーザ保護ワニス層に吸収されず、それを損傷または除去することはない。
【００２６】
さらに有益には、透明レーザ保護ワニス層は、特に２５０℃まで、好ましくは６５０℃まで、さらに好ましくは１０００℃までの耐熱性を有する。
【００２７】
有益には、透明レーザ保護ワニス層は、透過光、特に３８０ｎｍ〜７８０ｎｍの間の波長範囲の光を拡散散乱する、および／または透明レーザ保護ワニス層は、最大５０ヘイズ単位、特に最大２０ヘイズ単位のヘイズ値を有する。
【００２８】
好ましくは、ヘイズ値は、ＡＳＴＭ Ｄ １００３規格にしたがって透過においてヘイズ単位で決定される。例えば、ヘイズ値は、ドイツ、ゲーレッツリートのＢｙｋ-Ｇａｒｄｅｎｅｒ社のＢＹＫ ｈａｚｅ-ｇａｒｄ iメータによって測定される。ここでは、好ましくは、測定される層またはフィルムは、メータのオープンサンプルコンパートメントに保持され、特にヘイズ値については、装置のいわゆる「ヘイズポート」に配置される。有益には、測定は、標準光源Ｄ６５によって実施される。次いで、好ましくは、測定結果は、メータのスクリーンに表示される。有益には、ヘイズ値はパーセント（％）で与えられる。したがって、この場合、ヘイズ値の単位をパーセント（％）とすることができる。したがって、好ましくは、ヘイズ値の範囲は０〜１００％である。したがって、ヘイズ単位をパーセンテージ値とすること、またはヘイズ単位をパーセンテージ値で示すことができる。好ましくは、最大値は１００％である。１００％を超える値は、例えば特に使用される測定原理に応じて、測定中の追加の散乱光効果および／または反射効果によって生じる可能性がある。
【００２９】
ここでは、好ましくは、ヘイズとは、特に結像品質の低下をもたらす拡散散乱、特に大角散乱を意味する。好ましくは、特に光が全ての空間方向に散乱される材料における粒子または不均質性は、散乱中心として作用する。有益には、低散乱強度のみが全ての立体角に適用される。特に、コントラストの低下および／または乳白色の曇った外観は、これによってもたらされる。この効果は、好ましくはヘイズまたは曇りと呼ばれる。したがって、好ましくは、ヘイズ値は、透明サンプル、例えばプラスチック層またはフィルムの曇り度合いを示す。
【００３０】
さらに有益には、透明レーザ保護ワニス層によって透過される全光に対する透過における入射光の方向から２．５°未満の角度範囲から透明レーザ保護ワニス層によって偏向される光の比率は、０．５未満、好ましくは０．２未満である。すなわち、透明レーザ保護ワニス層は、特に３８０ｎｍ〜７８０ｎｍの間の波長範囲から、５０％未満の透過光、好ましくは２０％未満の透過光を入射光ビームの方向から２．５°より大きく偏向することができる。
【００３１】
しかしながら、さらに、透明レーザ保護ワニス層が乳白色の曇った外観を有すること、および／または透明レーザ保護ワニス層は、特に３８０ｎｍ〜７８０ｎｍの間の波長範囲から、３０％を超える、好ましくは４５％を超える、さらに好ましくは６５％を超える透過光を入射光ビームの方向から２．５°より大きく偏向することもできる。すなわち、透明レーザ保護ワニス層は、特に３８０ｎｍ〜７８０ｎｍの間の波長範囲から、３０％未満、好ましくは４５％未満、さらに好ましくは６５％未満の透過光を入射光ビームの方向から２．５°未満偏向することができる。
【００３２】
さらに、透明レーザ保護ワニス層によって透過される全光に対する透過における入射光の方向から２．５°未満の角度範囲からの透明レーザ保護ワニス層によって偏向される光の比率を、０．３よりも大きく、好ましくは０．４５よりも大きく、さらに好ましくは０．６５よりも大きくすることができる。
【００３３】
これにより、透明レーザ保護ワニス層を透過した光を好ましくは広い立体角範囲に、さらに好ましくは全ての空間方向に拡散散乱させることができる。その結果、特に点光源の光が均一に散乱され、その結果、透明レーザ保護ワニス層は、特に点光源で照明されているにもかかわらず、均一に照明されているように観察者に見える。
【００３４】
透明レーザ保護ワニス層を染色することもでき、特に、透明レーザ保護ワニス層を染料および／または顔料によって染色することもできる。好ましくは、透明レーザ保護ワニス層の顔料レベルは、１５％未満、好ましくは１０％未満、さらに好ましくは５％未満である。特に、これにより、透明レーザ保護ワニス層は、透明レーザ保護ワニス層の下方に配置された層と共に、特に少なくとも１つの第２カラーワニス層と共に、例えば色混合効果のような特定の光学的印象を生成することができる。
【００３５】
しかしながら、透明レーザ保護ワニス層を無色にすること、および／または透明にすること、および／または透明レーザ保護ワニス層の顔料レベルを０％にすることもできる。
【００３６】
有益には、透明レーザ保護ワニス層は、モノマー、オリゴマー、ポリマーおよび／またはコポリマーの層であり、好ましくはポリメチルメタクリレート（ＰＭＭＡ）、ポリエステル、ポリカーボネート（ＰＣ）、ポリアミド（ＰＡ）、ポリウレタン（ＰＵ）および／またはポリ塩化ビニル（ＰＶＣ）を含み、さらに好ましくはＰＵおよび／またはＰＶＣを含み、および／または透明レーザ保護ワニス層はバインダとしてポリアクリレートを有する。
【００３７】
さらに、透明レーザ保護ワニス層は、ポリ（アリールエーテルスルホン）（ＰＡＥＳ）などのポリエーテルイミド（ＰＥＩ）および／またはポリスルホンを有することもできる。
【００３８】
さらに、透明レーザ保護ワニス層は、熱および／または高エネルギー放射によって硬化する、または硬化される／硬化状態になることができる。好ましくは、硬化は、装飾フィルムまたは転写フィルムの処理および／または装飾フィルムまたは転写フィルムの基材への塗布の前および／または後に行われる。
【００３９】
透明レーザ保護ワニス層のこのような組成により、透明レーザ保護ワニス層の下方に配置された層は、好ましくは機械的、物理的および／または化学的な環境の影響から特に良好に保護されることができる。
【００４０】
好ましくは、透明レーザ保護ワニス層は、少なくとも１つの第２カラーワニス層、特に観察者から見て透明レーザ保護ワニス層の下方に配置された層を機械的、物理的および／または化学的な環境の影響から保護する。
【００４１】
好ましくは、少なくとも１つの第１カラーワニス層は、不透明に形成され、および／または少なくとも１つの第１カラーワニス層は、特に３８０ｎｍ〜７８０ｎｍの間の波長範囲において、最大５０％、好ましくは最大２０％、さらに好ましくは最大５％の透過率を有する。これにより以下の点が達成される。装飾フィルムは、特に少なくとも１つの第１カラーワニス層の側面から見たとき、暗い光学印象を生成し、特に可能なバックライトに関して暗く見えるバックグラウンドを提供する。特に、バックライトとこのバックグラウンドとの間の特に高いコントラストは、これによって達成することができ、バックライトは、低いバックライト発光強度で十分良好に知覚することもできる。
【００４２】
好ましくは、少なくとも１つの第１カラーワニス層は、０．１μｍ〜５０μｍの間、好ましくは０．５μｍ〜５．０μｍの間の層厚を有する。その結果、一方では、少なくとも１つの第１カラーワニス層の必要な不透明性、および他方では、装飾フィルムを使用した薄く任意で可撓性のプラスチック成形品の製造を保証することができる。
【００４３】
さらに、少なくとも１つの第１カラーワニス層を多層化することができ、特に、少なくとも１つの第１カラーワニス層を２つ以上の第１部分層から形成することができる。好ましくは、２つ以上の第１部分層は、それぞれの場合において、０．１μｍ〜５０μｍの間、さらに好ましくは０．５μｍ〜５．０μｍの間の層厚を有する。
【００４４】
さらに有益には、２つ以上の第１部分層は、特にＲＧＢ色空間またはＣＭＹＫ色空間とは異なる色を有する。
【００４５】
ここでは、色とは、特に色空間内のＲＧＢ色モデル(Ｒ＝赤、Ｇ＝緑、Ｂ＝青）またはＣＭＹＫ色モデル(Ｃ＝シアン、Ｍ＝マゼンタ、Ｙ＝黄、Ｋ＝黒）のような色モデルで表すことができる色ドットを意味する。
【００４６】
さらに、少なくとも１つの第１カラーワニス層は、領域に形成されることが考えられ、特に少なくとも１つの第１カラーワニス層は、少なくとも１つの第２領域に存在し、少なくとも１つの第３領域には存在しないことが考えられる。
【００４７】
有益には、少なくとも１つの第１カラーワニス層が染色される場合、特に少なくとも１つの第１カラーワニス層は、染料および／または顔料によって染色される。好ましくは、少なくとも１つの第１カラーワニス層の顔料レベルは、５％〜３５％の間、好ましくは２０％〜２５％の間である。
【００４８】
したがって、少なくとも１つの第１カラーワニス層を暗く、特に黒く染色することができ、および／または少なくとも１つの第１カラーワニス層は、光吸収粒子、特にカーボンブラックを有することができる。
【００４９】
有益には、少なくとも１つの第１カラーワニス層は、ポリエチレンテレフタレート（ＰＥＴ）、ＰＭＭＡ、ポリエチレンナフタレート（ＰＥＮ）、ＰＡおよび／またはアクリロニトリル‐ブタジエン‐スチレンコポリマー（ＡＢＳ）から形成され、および／または少なくとも１つの第１カラーワニス層は、バインダとしてアクリレートを有する。
【００５０】
少なくとも１つの第１カラーワニス層を、第１金属層、特に、好ましくは少なくとも１つの第２カラーワニス層よりも、特に第２金属層よりも低い透過率を有する光学的に密な金属層とすることもできる。
【００５１】
さらに、少なくとも１つの第２カラーワニス層を、第２金属層、特に、好ましくは少なくとも１つの第１カラーワニス層よりも、特に第１金属層よりも高い透過率を有する光学的に薄い金属層とすることができる。
【００５２】
有益には、第１金属層は、特に３８０ｎｍ〜７８０ｎｍの間の波長範囲において、最大３０％、好ましくは最大１０％、さらに好ましくは最大５％の透過率を有する。
【００５３】
好ましくは、第２金属層は、特に３８０ｎｍ〜７８０ｎｍの間の波長範囲において、１０％を超える、好ましくは２５％を超える、さらに好ましくは５０％を超える、さらに好ましくは７５％を超える、さらに好ましくは９０％を超える透過率を有する。
【００５４】
さらに有益には、第１金属層の層厚は、１０ｎｍ〜１μｍの間、好ましくは２０ｎｍ〜３００ｎｍの間である。
【００５５】
好ましくは、第２金属層の層厚は、１ｎｍ〜５００ｎｍの間、好ましくは１０ｎｍ〜８０ｎｍの間である。
【００５６】
これにより、特に、第１金属層は、その低い透過率のため観察者によって不透明であると知覚され、その一方では、第２の金属層は透明である。
【００５７】
透過率（Ｔ）と光学密度（ＯＤ）との間の関数関係は以下のように表される：ＯＤ＝ｌｏｇ（１００／Ｔ［％］）。
【００５８】
上記透過率値は、特に３８０ｎｍ〜７８０ｎｍの間の波長範囲、すなわち人間の目に見える波長範囲で決定される。
【００５９】
金属層の光学密度は、特に使用される層厚に加えて、とりわけ、使用される金属に依存する。
【００６０】
したがって、第１金属層および／または第２金属層を、アルミニウム、コバルト、銅、金、鉄、クロム、ニッケル、銀、白金、パラジウムおよび／もしくはチタンまたはそれらの合金から形成することができる。好ましくは、アルミニウムは、人間の目に見える波長範囲からの光に対する浸透深さが小さいことから、光学的により密度の高い第１金属層に使用され、金、銅、クロム、銀、および／または鉄は、人間の目に見える波長範囲からの光に対する浸透深さが大きいことから、光学的により薄い第２金属層に使用される。
【００６１】
さらに有益には、少なくとも１つの第２カラーワニス層を透明に形成し、および／または少なくとも１つの第２カラーワニス層は、特に３８０ｎｍ〜７８０ｎｍの間の波長範囲において、少なくとも１０％、好ましくは少なくとも２５％、さらに好ましくは少なくとも７５％、さらに好ましくは少なくとも９０％の透過率を有する。
【００６２】
したがって、さらに有益には、少なくとも１つの第２カラーワニス層を照らすことができ、特にバックライト手段によって照らすことができる、および／または、少なくとも１つの第２カラーワニス層は、観察方向において少なくとも１つの第２カラーワニス層の後方に配置されたバックライト手段によって出射される光の１０％を超える、好ましくは２５％を超える、さらに好ましくは７５％を超える、なおさらに好ましくは９０％を超える光が透過されるように設計される。
【００６３】
これにより、光は、少なくとも１つの第２カラーワニス層を通過することができ、したがって、少なくとも１つの第１カラーワニス層の側面から装飾フィルムを見る観察者によって知覚されることができる。
【００６４】
有益には、少なくとも１つの第２カラーワニス層は、０．１μｍ〜５０μｍの間、好ましくは１．０μｍ〜５．０μｍの間の層厚を有する。
【００６５】
ここでも、少なくとも１つの第２カラーワニス層を多層化することもでき、特に少なくとも１つの第２カラーワニス層を２つ以上の第２部分層から形成することができる。２つ以上の第２部分層は、好ましくはそれぞれの場合において、０．１μｍ〜５０μｍの間、さらに好ましくは１．０μｍ〜５．０μｍの間の層厚を有する。
【００６６】
好ましくは、少なくとも１つの第２カラーワニス層は、全表面に形成され、特に、少なくとも１つの第２カラーワニス層は、装飾フィルムに対して垂直に見たとき全表面を占める。
【００６７】
さらに有益には、少なくとも１つの第２カラーワニス層は、特に３８０ｎｍ〜７８０ｎｍの間の波長範囲の光を拡散散乱させ、および／または少なくとも１つの第２カラーワニス層は、少なくとも５０ヘイズ単位、好ましくは少なくとも７５ヘイズ単位のヘイズ値を有する。
【００６８】
さらに有益には、少なくとも１つの第２カラーワニス層は、特に３８０ｎｍ〜７８０ｎｍの間の波長範囲から、５０％を超える、好ましくは７５％を超える、さらに好ましくは８５％を超える透過光を入射光ビームの方向から２．５°より大きく偏向する。すなわち、少なくとも１つの第２のカラーワニス層は、特に３８０ｎｍ〜７８０ｎｍの間の波長範囲から、５０％未満、好ましくは７５％未満、さらに好ましくは８５％未満の透過光を入射光ビームの方向から２．５°未満偏向することができる。
【００６９】
少なくとも１つの第２カラーワニス層によって透過された全光に対する透過における入射光の方向から２．５°未満の角度範囲から少なくとも１つの第２カラーワニス層によって偏向された光の比率を、０．５よりも大きく、好ましくは０．７５よりも大きく、さらに好ましくは０．８５よりも大きくすることができる。
【００７０】
これにより、少なくとも１つの第２カラーワニス層を透過した光を、好ましくは広い立体角範囲に、さらに好ましくは全ての空間方向に拡散散乱させることもできる。その結果、特に点光源の光が均一に散乱され、その結果、少なくとも１つの第２カラーワニス層は、特に点光源で照明されているにもかかわらず、均一に照明されているように観察者に見える。
【００７１】
したがって、少なくとも１つの第２カラーワニス層は、拡散フィルムを形成すること、および／または少なくとも１つの第２カラーワニス層を拡散フィルムとすることができる。
【００７２】
ここで、拡散フィルムとは、例えば、接着、積層、または同様の方法によって塗布することができる特に自立乾燥層を意味する。好ましくは、このような拡散フィルムは、湿式法によって印刷または鋳造される第２カラーワニス層に代わるものである。
【００７３】
さらに有益には、少なくとも１つの第２カラーワニス層は、染色される、特に少なくとも１つの第２カラーワニス層は、染料および／または顔料によって染色される。好ましくは、少なくとも１つの第２カラーワニス層の顔料レベルは、５％〜８０％の間、好ましくは４０％〜４５％の間である。
【００７４】
有益には、少なくとも１つの第２カラーワニス層は、ＰＥＴ、ＰＭＭＡ、ＰＥＮ、ＰＡおよび／またはＡＢＳから形成され、および／または少なくとも１つの第２カラーワニス層は、バインダとしてアクリレートを有する。
【００７５】
本発明のさらなる実施形態によれば、第２カラーワニス層または第２カラーワニス層に隣接する層は、導光層として形成される。その端面の一方において、この導光層は、好ましくは、特に光源の光が導光層に照射される少なくとも１つの光結合面を有する。視線方向において、装飾フィルムの下方に配置されるのではなく、例えば、それに対して横方向にオフセットされて配置されるように、光源を配置することができる。さらに有益には、少なくとも透明レーザ保護ワニス層に対応する表面の表面領域において、導光層は、例えば表面構造を有する少なくとも１つの光取出面を有する。ここでは、好ましくは、拡散散乱光が少なくとも１つの光結合および光取出面に均一に分布して取り出されるように、少なくとも１つの光結合および光取出面を設計することができる。
【００７６】
ここでは、さらに有益には、好ましくは、染料粒子形状の蛍光染料は、第２カラーワニス層の材料に組み込まれる。第２カラーワニス層の材料は、光導光層として、少なくとも１つの光結合および光取出面の領域において構造化する表面に加えるもの、または代わるものとして、実施形態において、例えばポリカーボネートまたはＰＶＣからなる。したがって、第２カラーワニス層は、好ましくは染料粒子形状、特に少なくとも１つの光結合および光取出面の領域において、蛍光染料を有することができる。特に、光が導光層に照射されると、色素粒子は、蛍光に励起され、等方的に、したがって導光層の方向に、蛍光を出射または放射する。したがって、ここでは、プラスチック材料中の蛍光色素に応じて光源を切り替えるとき、結合および取出光の色を定義することができる。
【００７７】
ここでは、導光層としての実施形態における第２カラーワニス層を、特に、例えば、接着、積層、または同様の方法によって塗布される自立乾燥層として設計することができる。さらに、導光層としての実施形態における第２カラーワニス層は、湿式法によって印刷または鋳造されることもできる。
【００７８】
さらに好ましくは、装飾フィルムは保護ワニス層を備え、特に保護ワニス層は、装飾フィルムの、観察者と対向する側面に配置される。
【００７９】
したがって、保護ワニス層は観察者と対向する層を形成する、および／または保護ワニス層を、観察方向において、少なくとも１つの第１カラーワニス層、少なくとも１つの第２カラーワニス層、および／または透明レーザ保護ワニス層の上方に横たわらせる、または配置させることができる。すなわち、保護ワニス層を、少なくとも１つの第１カラーワニス層の、透明レーザ保護ワニス層と反対の側面に配置させることができる。
【００８０】
好ましくは、少なくとも１つの第１カラーワニス層、少なくとも１つの第２カラーワニス層および／または透明レーザ保護ワニス層による平面に垂直な観察方向の場合、保護ワニス層は、少なくとも１つの第１カラーワニス層を部分的または完全に覆う。
【００８１】
保護ワニス層は、観察方向において、保護ワニス層の下方に配置された層を、特に少なくとも保護ワニス層が除去されない領域において、機械的、物理的および／または化学的な環境の影響から保護する。
【００８２】
しかしながら、保護ワニス層を、装飾フィルムの、観察者と反対の側面に配置することもできる。すなわち、保護ワニス層を、少なくとも１つの第２カラーワニス層の、透明レーザ保護ワニス層と反対の側面に配置することができる。
【００８３】
有益には、保護ワニス層は透明に形成され、および／または保護ワニス層は、特に３８０ｎｍ〜７８０ｎｍの間の波長範囲において、少なくとも２５％、好ましくは少なくとも３５％、さらに好ましくは少なくとも８５％の透過率を有する。
【００８４】
保護ワニス層は、０．５μｍ〜５０μｍの間、好ましくは４．０μｍ〜４．５μｍの間の層厚を有することができる。
【００８５】
さらに適切には、保護ワニス層は、モノマー、オリゴマー、ポリマーおよび／またはコポリマーから形成され、好ましくはポリメチルメタクリレート（ＰＭＭＡ）、ポリエステル、ポリカーボネート（ＰＣ）、ポリアミド（ＰＡ）、ポリウレタン（ＰＵ）および／またはポリ塩化ビニル（ＰＶＣ）を含み、さらに好ましくはＰＵおよび／またはＰＶＣを含み、および／または保護ワニス層は、バインダとしてポリアクリレートを有する。
【００８６】
保護ワニス層は、ポリ（アリールエーテルスルホン）（ＰＡＥＳ）などのポリエーテルイミド（ＰＥＩ）および／またはポリスルホンを有することができる。
【００８７】
さらに、保護ワニス層は、熱および／または高エネルギー放射によって硬化する、または硬化させる／硬化状態になることができる。好ましくは、硬化は、装飾フィルムまたは転写フィルムの処理および／または装飾フィルムまたは転写フィルムの基材への塗布の前および／または後に行われる。
【００８８】
さらに、保護ワニス層を染色することでき、特に、保護ワニス層を染料および／または顔料によって染色することもできる。好ましくは、保護ワニス層の顔料レベルは、１５％未満、好ましくは１０％未満、さらに好ましくは５％未満である。
【００８９】
しかしながら、保護ワニス層を無色にすること、および／または明確に透明にすること、および／または保護ワニス層の顔料レベルを０％にすることもできる。
【００９０】
したがって、保護ワニス層を、明るいワニス層、特に着色されていないワニス層にすること、または形成することができる。
【００９１】
好ましくは、保護ワニス層は透明であり、特に保護ワニス層は、透過光、特に３８０ｎｍ〜７８０ｎｍの間の波長範囲の光を、散乱によって、８％未満、好ましくは４％未満偏向させる。
【００９２】
さらに、特に観察方向において少なくとも１つの第１カラーワニス層の上方に配置された保護ワニスビューを、１つ以上の第１領域において、少なくとも部分的に除去、特に完全に除去、および／または特に観察方向において少なくとも１つの第１カラーワニス層の上方に配置された保護ワニスビューを、さらに、１つ以上の第１領域において、少なくとも部分的に除去することができる。その結果、保護ワニス層、特に透明レーザ保護ワニス層および／または少なくとも１つの第１および／または第２カラーワニス層の下方に配置された層は、１つ以上の第１領域において化学的、物理的、および／または機械的な環境の影響から保護されない。
【００９３】
さらに有益には、装飾フィルムは接着層を備え、特に、接着層は、観察者と対向する、または観察者と反対の装飾フィルムの側面を形成する。
【００９４】
しかしながら、装飾フィルムが、少なくとも１つの接着層を備える、特に装飾フィルムは、好ましくは装飾フィルムの対向面を形成する２つ以上の接着層を備えることも考えられる。
【００９５】
したがって、接着層は、観察者と対向する、および／または観察者と反対の装飾フィルムの層または表面を形成する、および／または接着層を、観察方向において、少なくとも１つの第１カラーワニス層、少なくとも１つの第２カラーワニス層、および／または透明レーザ保護ワニス層の上方に横たわらせる、または配置させる、および／または接着層を、観察方向において、少なくとも１つの第１カラーワニス層、少なくとも１つの第２カラーワニス層、および／または透明レーザ保護ワニス層の下方に横たわらせる、または配置させることができる。
【００９６】
好ましくは、少なくとも１つの第１カラーワニス層、少なくとも１つの第２カラーワニス層、および／または透明レーザ保護ワニス層による平面に垂直な観察方向の場合、接着層は、少なくとも１つの第１カラーワニス層および／または少なくとも１つの第２カラーワニス層を部分的または完全に覆う。
【００９７】
これにより、装飾フィルムをプラスチック成形品に塗布する、特にしっかりと塗布する、特に装飾フィルムがプラスチック成形品に強固に接合されるように、塗布することができる。
【００９８】
好ましくは、強固に接合されるという用語は、ここでは、２つのエレメントの耐久的な接合を意味する。その結果、少なくとも１つのエレメントを損傷することなく、それらを機械的に分離させることはできない。したがって、例えば、装飾フィルムとプラスチック成形品とは、これら２つのエレメントの間に耐久的な接合があるときに、強固に接合され、２つのエレメントの一方を損傷することなく、装飾フィルムおよび／またはプラスチック成形品を分離させることはできない。
【００９９】
有益には、接着層は、０．１μｍ〜５０μｍの間、好ましくは０．５μｍ〜７μｍの間、さらに好ましくは２．５μｍ〜３．０μｍの間の層厚を有する。
【０１００】
好ましくは、接着層は透明に形成され、および／または接着層は特に３８０ｎｍ〜７８０ｎｍの間の波長範囲において、少なくとも４５％、好ましくは少なくとも６５％、さらに好ましくは少なくとも９５％の透過率を有する。
【０１０１】
好ましくは、接着層は、プラスチック成形品への塗布後に明確に透明である材料からなり、特に接着層は、プラスチック成形品への塗布後に散乱によって、３８０ｎｍ〜７８０ｎｍの間の波長範囲の光を８％未満、好ましくは４％未満偏向させる材料からなる。
【０１０２】
さらに有益には、接着層は、特にＰＭＭＡ、ポリエステル、ＰＵまたはＰＶＣを備えるポリマーおよび／またはコポリマーの層である、および／または接着層は、バインダとしてアクリレートを有する。
【０１０３】
接着層を染色すること、特に接着層を染料および／または顔料によって染色することも考えられる。好ましくは、接着層の顔料レベルは、５％〜５０％の間、好ましくは３０％〜３５％の間である。
【０１０４】
しかしながら、接着層を無色にすること、および／または明確に透明にすること、および／または接着層の顔料レベルを０％にすることも考えられる。
【０１０５】
本発明のさらなる実施形態によれば、装飾フィルムは、少なくとも１つの電気機能構造を有する１つ以上の電気機能層を有する。特に、少なくとも１つの電気機能構造は、タッチパネル機能を提供するタッチセンサパネルを形成する。
【０１０６】
ここでは、タッチセンサパネルとは、特に、シンボルまたは書込みによって識別される、例えばＰＤＡまたは自動車の制御要素などの電気機能要素を制御することを可能にするタッチセンサを意味する。タッチセンサパネルは、同様に、複数の同時タッチを処理することができるマルチタッチセンサパネルを意味する。
【０１０７】
ここでは、少なくとも１つの電気機能構造は、容量式センサパネルを形成することができる。
【０１０８】
しかしながら、少なくとも１つの電気機能構造は、抵抗式または誘導式センサパネルを形成することもできる。
【０１０９】
さらに有益には、少なくとも１つの電気機能構造は、給電線、集積回路などの電気および／または電子部品などのさらなる機能要素を有する。
【０１１０】
また、少なくとも１つの電気機能構造を単層または多層に形成することも考えられる。さらに、少なくとも１つの電気機能構造は、例えば電気めっきによって、および／または金属顔料層および／またはカーボンなどの他の導電層を用いた印刷によって、少なくとも部分的に塗布される補強層を有することもできる。
【０１１１】
したがって、装飾フィルムは、タッチセンサを形成する、および／または装飾フィルムをタッチセンサとすることができる。
【０１１２】
さらに有益には、観察方向において透明レーザ保護ワニス層の上方に配置された全ての層は、不透明である、特に観察方向において透明レーザ保護ワニス層の上方に配置された全ての層は、最大５０％、好ましくは最大５％の透過率を有する、および／または観察方向において透明レーザ保護ワニス層の下方に配置された全ての層は、透明である、特に透明レーザ保護ワニス層の下方に配置された全ての層は、少なくとも２５％、好ましくは少なくとも４５％の透過率を有する。
【０１１３】
転写フィルムのさらに好ましい設計は、特に以下に記載される。
【０１１４】
有益には、転写フィルム、特にホットスタンピングフィルムおよび／またはインモールドフィルムは、キャリアフィルムと、キャリアフィルムから分離可能な転写プライとを備える。転写プライは、請求項１〜４９の１項に記載の装飾フィルムを備える。したがって、装飾フィルムは、特にキャリアフィルムに配置され、キャリアフィルムから分離可能な転写フィルムの転写プライを形成することができる。
【０１１５】
本発明のさらなる実施形態によれば、転写フィルムは、特にキャリアフィルムと分離可能な装飾フィルムとの間に配置された分離層を備える。
【０１１６】
好ましくは、分離層は、０．０１μｍ〜１０μｍの間、好ましくは０．１μｍ〜５μｍの間の層厚を有し、およびは／または分離層は、ワックス、ポリエチレン（ＰＥ）、ポリプロピレン（ＰＰ）、セルロース誘導体および／またはポリ（オルガノ）シロキサンからなる。
【０１１７】
有益には、キャリアフィルムは、透明なキャリアフィルム、特にＰＥＴ、ＰＭＭＡ、ＰＣ、ＡＢＳまたはＰＵで作られたものであり、および／またはキャリアフィルムは、２μｍ〜２５０μｍの間、好ましくは２０μｍ〜１２５μｍの間の層厚を有する。
【０１１８】
好ましくは、転写フィルムの製造方法において、層、特に少なくとも１つの第１カラーワニス層、透明レーザ保護ワニス層および／または少なくとも１つの第２カラーワニス層は、直接、互いに塗布される。すなわち、好ましくは、ステップｂ）およびｃ）にしたがって、層の間、特に少なくとも１つの第１カラーワニス層、透明レーザ保護ワニス層および／または少なくとも１つの第２カラーワニス層の間に、さらなる層を配置することなく、直接、互いに塗布される。したがって、キャリアフィルムから分離可能な装飾フィルムは、少なくとも１つの第１カラーワニス層と、少なくとも１つの第２カラーワニス層と、透明レーザ保護ワニス層とを備えることができる。透明レーザ保護ワニス層は、少なくとも１つの第１カラーワニス層と少なくとも１つの第２カラーワニス層との間に配置される。
【０１１９】
プラスチック成形品の装飾方法のさらに好ましい設計は、特に以下に記載される。
【０１２０】
好ましくは、少なくとも１つの第１カラーワニス層が観察者と対向する側面を形成し、少なくとも１つの第２カラーワニス層が観察者と反対の側面する側を形成するように、装飾フィルムは、ステップｂ）でプラスチック成形品に塗布される。
【０１２１】
さらに、装飾フィルムを、ステップｂ）で転写方法、特に、ホットスタンピングなどのホットおよび／またはコールド転写方法、インモールド装飾、射出成形、印刷モールドデザイン、インモールドラベリング、積層および／または結合によって、塗布することができる。
【０１２２】
さらに有益には、透明レーザ保護ワニス層が露出されるように、少なくとも１つの第１カラーワニス層は、ステップｃ）でレーザによって１つ以上の第１領域において除去される。
【０１２３】
さらに好ましくは、少なくとも１つの第１カラーワニス層は、ステップｃ）でレーザによって１つ以上の第１領域において除去される。その結果、少なくとも１つの第１カラーワニス層がレーザによって除去された１つ以上の第１領域における透明レーザ保護ワニス層の層厚は、少なくとも１つの第１カラーワニス層がレーザによって除去されていない領域における透明レーザ保護ワニス層の層厚に実質的に対応する。特に、好ましくは、透明レーザ保護ワニス層の全厚が５０％を超えて、好ましくは３０％超えて減少されない限り、透明レーザ保護ワニス層の可能なわずかな表面損傷は、ここでは許容される。特に、最終製品において、一方では、透明レーザ保護ワニス層は、下方に配置された層に対する環境の影響からの保護機能を果たす、他方では、透明レーザ保護ワニス層は、スペーサまたはバッファ層としての機能も果たすか、または果たしている。
【０１２４】
有益には、少なくとも１つの第１カラーワニス層は、ステップｃ）で１つ以上の第１領域において完全に除去される。
【０１２５】
さらに、観察方向において、透明レーザ保護ワニス層の上方および／または少なくとも１つの第１カラーワニス層の上方に配置された装飾フィルムの保護ワニス層を、ステップｃ）で少なくとも部分的に除去することができる。
【０１２６】
さらに、観察方向において少なくとも１つの第１カラーワニス層の上方に配置された保護ワニス層がステップｃ）でレーザによって１つ以上の第１領域において少なくとも部分的に除去されることが考えられる。その結果、保護ワニス層の下方に配置された層、特に透明レーザ保護ワニス層および／または少なくとも１つの第１および／または第２カラーワニス層は、１つ以上の第１領域における化学的、物理的および／または機械的な環境の影響から保護されない。
【０１２７】
したがって、観察方向において少なくとも１つの第１カラーワニス層の上方に配置された保護ワニス層を、ステップｃ）でレーザによって１つ以上の第１領域において少なくとも部分的に除去することもできる。その結果、保護ワニス層の下方に配置された層を機械的、物理的、および化学的影響から保護するというその機能をもはや本質的に果たさない。
【０１２８】
さらに、観察方向において透明レーザ保護ワニス層の上方に配置された全ての層を、ステップｃ）で１つ以上の第１領域において除去する、特に完全に除去することもできる。
【０１２９】
本発明のさらなる実施形態によれば、方法は、特にステップａ）とｂ）との間で実施される以下のステップｄ）をさらに備える。ステップｄ）は、少なくとも１つの電気機能構造を有する１つ以上の電気機能層を、特に、少なくとも１つの第２カラーワニス層の、観察者と反対の側面に配置するステップ。好ましくは、少なくとも１つの電気機能構造は、タッチパネル機能を提供するタッチセンサパネルを形成する。
【０１３０】
さらに有益には、少なくとも１つの電気機能構造は、給電線、集積回路などの電気および／または電子部品などのさらなる機能要素をさらに有する。
【０１３１】
また、少なくとも１つの電気機能構造を単層または多層に形成することも考えられる。さらに、少なくとも１つの電気機能構造は、例えば電気めっきによって、および／または金属顔料層および／またはカーボンなどの他の導電層を用いた印刷によって、少なくとも領域に塗布される補強層を有することもできる。
【０１３２】
好ましくは、少なくとも１つの電気機能構造を有する１つ以上の電気機能層は、装飾フィルムとプラスチック成形品との間に配置される。したがって、１つ以上の電気機能層を、少なくとも１つの第２カラーワニス層の、透明レーザ保護ワニス層と反対の側面に配置することができる。
【０１３３】
したがって、プラスチック成形品、特に装飾フィルムで装飾されたプラスチック成形品は、タッチセンサを形成、および／またはタッチセンサとすることができる。
【０１３４】
さらに有益には、少なくとも１つの電気機能構造を有するステップｄ）で配置された１つ以上の電気機能層は、ステップｂ）で装飾フィルムおよびプラスチック成形品に強固に接合される。
【０１３５】
好ましくは、本方法は、次のステップｅ）をさらに備える。ステップｅ）は、バックライト装置を配置するステップであって、特に、有機発光ダイオード（ＯＬＥＤｓ）、無機発光ダイオード（ＬＥＤｓ）、マイクロＬＥＤｓ（ｍＬＥＤｓ）、および／または量子ドット発光ダイオード（ＱＬＥＤｓ）を備える。好ましくは、バックライト装置は、プラスチック成形品の、装飾フィルムとの反対の側面に配置される。
【０１３６】
しかしながら、バックライト装置は、白熱灯、ハロゲンランプ、ガス放電ランプおよび／または蛍光ランプ、特に誘導ランプを備えることもできる。
【０１３７】
あまり好ましくはないが、バックライト装置は、発光塗料またはグロースティックのようなレーザおよび／または化学物理的照明体を備える。
【０１３８】
有益には、バックライト装置は、ステップｅ）で強固に取付けられ、特に接着または積層され、または機械的に固定され、例えばネジ止めまたはリベット止めされる。
【０１３９】
さらに、少なくとも５０μｍ、好ましくは少なくとも１００μｍの焦点におけるビーム径を有するレーザを、ステップｃ）で使用することもできる。
【０１４０】
特に、１００ｍｍ〜５００ｍｍの間、好ましくは２００ｍｍ〜３００ｍｍの間、さらに好ましくは２５４ｍｍの焦点距離を有する１つ以上のレンズによってレーザビームを集束させることもできる。
【０１４１】
さらに好ましくは、レーザ、特にファイバーレーザは、ステップｃ）で使用される。レーザは、赤外線範囲、好ましくは近赤外線範囲からコヒーレント光、さらに好ましくは７８０ｎｍ〜１４００ｎｍの間の波長範囲からの光、さらに好ましくは１０６４ｎｍの波長の光を出射する。
【０１４２】
好ましくは、ステップｃ）におけるレーザ出力は、０．０５Ｗ〜１００Ｗの間、好ましくは１Ｗ〜２０Ｗの間、さらに好ましくは５Ｗ〜１０Ｗの間である。
【０１４３】
有益には、ステップｃ）において、レーザビームは、可動ミラーによって、特にレーザ走査モジュールによって、１つ以上の第１領域に沿って偏向される。
【０１４４】
本発明のさらなる実施形態によれば、レーザは、最大３０００ｍｍ／ｓの書き込み速度、好ましくは５００ｍｍ／ｓ〜２５００ｍｍ／ｓの間の書き込み速度で動作し、および／またはレーザは、１Ｈｚ〜１０００ｋＨｚの間、好ましくは１ｋＨｚ〜２００ｋＨｚの間のパルス周波数で動作する。
【０１４５】
しかしながら、さらに、レーザを連続的に動作させることもできる。
【０１４６】
さらに、ステップｂ）において、装飾フィルムをバックインジェクション成形によってプラスチック成形品に塗布することもできる。
ここでは、有益には、本方法は以下のステップをさらに有する。
-  射出金型に装飾フィルムを配置するステップ。 
-  装飾フィルムがプラスチック化合物に強固に接合し、特に装飾フィルムがプラスチック成形品の第１表面を形成するように、プラスチック化合物で装飾フィルムをバックインジェクション成形するステップ。
ここでは、好ましくは、硬化したプラスチック化合物は、プラスチック成形品を形成する。
【０１４７】
さらに、さらなるステップ、特に、プラスチック成形品のさらなる処理を、特にステップａ）、ｂ）、ｃ）、ｄ）および／またはｅ）の後に実施することができる。したがって、例えば、プラスチック成形品、特に装飾フィルムで装飾されたプラスチック成形品を次から選択されたさらなるステップのうちの１つでさらに処理することができる。さらなるステップは、さらなる層によるワニス塗り、ＰＵフラッディング、オーバースプレー、またはさらなるプラスチック部品によるオーバーレイ、ミリング、パンチング、深絞り、ポリッシング、および／またはスタンピングである。
【０１４８】
プラスチック成形品のさらに好ましい設計は、特に以下に記載される。
【０１４９】
本発明のさらなる実施形態によれば、装飾フィルムに対して垂直に見たとき、１つ以上の第１領域は、少なくとも５０μｍ、好ましくは少なくとも１００μｍの線幅を有し、および／または装飾フィルムに対して垂直に見たとき、１つ以上の第１領域は、最大２ｍｍ、好ましくは最大１ｍｍ、さらに好ましくは最大０．５ｍｍの線幅を有する。
【０１５０】
プラスチック成形品は、０．５ｍｍ〜１０ｍｍの間、好ましくは０．８ｍｍ〜５ｍｍの間の層厚を有することもできる。
【０１５１】
有益には、プラスチック成形品は、熱可塑性材料の少なくとも１つの層を有する。少なくとも１つの層は、特に、少なくとも１つの第２カラーワニス層の、観察者と反対の側面に配置される。
【０１５２】
したがって、熱可塑性材料の少なくとも１つの層を、観察者と反対の少なくとも１つの第２カラーワニス層に配置することができる。
【０１５３】
プラスチック成形品は、以下の層構造を有することもできる。特に、第１層は、観察者と反対の側面を形成する。
‐熱可塑性材料の少なくとも１つの層
‐任意に接着層
‐少なくとも１つの第２カラーワニス層
‐透明レーザ保護ワニス層
‐少なくとも１つの第１カラーワニス層
‐任意に保護ワニス層 
【０１５４】
さらに、プラスチック成形品は、以下の層構造を有することもできる。特に、第１層は、観察者と反対の側面を形成する。
‐熱可塑性材料の少なくとも１つの層
‐任意に接着層
‐任意に保護ワニス層
‐少なくとも１つの第１カラーワニス層
‐透過レーザ保護ワニス層
‐少なくとも１つの第２カラーワニス層
【０１５５】
好ましくは、熱可塑性材料の少なくとも１つの層は透明であり、特に熱可塑性材料の少なくとも１つの層は、特に３８０ｎｍ〜７８０ｎｍの間の波長範囲における５％〜９８％の間の透明度を有し、および／または熱可塑性材料の少なくとも１つの層は、以下の材料の１つから形成される。材料としては、ＡＢＳ、ＰＣ、ＡＢＳ／ＰＣ、ＰＣ／ＡＢＳ、ＰＭＭＡ、ポリプロピレン（ＰＰ）、ＰＡ、熱可塑性ポリウレタン（ＴＰＵ）が挙げられる。これにより、プラスチック成形品の良好なバックライトを確保することができる。
【０１５６】
特に、少なくとも１つの第１カラーワニス層、少なくとも１つの第２カラーワニス層、および／または透明レーザ保護ワニス層の透明度値および／または光散乱特性の組み合わせまたは変化によって、好ましくは１つ以上の第１領域の設計と組み合わせて、非常に異なる光学特性を達成することができる。
【０１５７】
例えば、少なくとも１つの第１カラーワニス層を不透明に設計することができ、装飾フィルムに対して垂直に見たとき、１つ以上の第１領域は、最大２ｍｍ、好ましくは最大１ｍｍ、さらに好ましくは最大０．５ｍｍの線幅を有することができる。例えば、透明レーザ保護ワニス層に加えて、少なくとも１つの第２カラーワニス層も透明に設計され、好ましくは、両方の層は、例えば、４５％を超える、さらに好ましくは６５％を超える透過率を有し、これらの層のうちの少なくとも１つは、さらに拡散散乱して形成され、特に、プラスチック成形品を熱可塑性材料の少なくとも１つの層と反対の側面から、および／または少なくとも１つの第１カラーワニス層の側面から見たとき、観察者のための光学印象が生成される。この光学印象は、バックライトが不活性化されたとき、プラスチック成形品が不透明であるという光学印象である。しかしながら、例えば、そのようなプラスチック成形品がバックライトで照らされると、透明レーザ保護ワニス層および／または少なくとも１つの第２カラーワニス層の拡散散乱特性のため１つ以上の第１領域は、観察者にとって認識可能であり、さらに、均一にバックライトで照らされているように見える。特に、そのような光学効果は、シンボルまたはパターンまたは書込みなどように１つ以上の第１領域によって形成された装飾エレメントがバックライトされたときにのみ見えるようになることから、「デッドフロント効果」とも呼ばれる。
【０１５８】
したがって、例えば、除去された１つ以上の第１領域と、少なくとも１つの第１カラーワニス層の除去されていない領域との間のコントラストによって、観察者のために１つ以上の第１領域の視認性を設定または制御することができる。
【０１５９】
好ましくは、少なくとも１つの第１カラーワニス層は、少なくとも１つの第１カラーワニス層が除去される１つ以上の第１領域と、少なくとも１つの第１カラーワニス層が除去されない領域との間で、少なくとも５％、さらに好ましくは少なくとも１０％〜９５％、さらに好ましくは少なくとも１５％〜８５％の透過率の差を有する。
【０１６０】
したがって、さらに、少なくとも１つの第２カラーワニス層および／または透明レーザ保護ワニス層および／または熱可塑性材料の少なくとも１つの層の透明度値によって、観察者のために１つ以上の第１領域の視認性を設定または制御することもできる。したがって、例えば、これらの層の透明度値の減少は、１つ以上の第１領域の視認性を低下させ、同時に、第１カラーワニス層の高い不透明度の印象が非バックライト状態で与えられるという結果を有する。この場合、１つ以上の第１領域は、特にバックライト状態においてのみ観察者に認識可能である。
【０１６１】
さらに、熱可塑性材料の少なくとも１つの層の染色、特に熱可塑性材料の少なくとも１つの層を染色および／または顔料によって染色することが考えられる。好ましくは、熱可塑性材料の少なくとも１つの層の顔料レベルは、１５％未満、好ましくは１０％未満、さらに好ましくは５％未満である。
【０１６２】
したがって、さらに有益には、プラスチック成形品は、特に観察者と反対の少なくとも１つの第２カラーワニス層に少なくとも１つの電気機能構造を有する１つ以上の電気機能層を有する。好ましくは、少なくとも１つの電気機能構造は、タッチパネル機能を提供するタッチセンサパネルを形成する。
【０１６３】
さらに有益には、少なくとも１つの電気機能構造は、給電線、集積回路などの電気および／または電子部品などのさらなる機能要素をさらに有する。
【０１６４】
また、少なくとも１つの電気機能構造を単層または多層に形成することも考えられる。さらに、少なくとも１つの電気機能構造は、例えば電気めっきによって、および／または金属顔料層および／またはカーボンなどの他の導電層を用いた印刷によって、少なくとも部分的に塗布される補強層を有することも考えられる。
【０１６５】
好ましくは、少なくとも１つの電気機能構造を有する１つ以上の電気機能層は、装飾フィルムと熱可塑性材料の少なくとも１つの層との間に配置される。したがって、１つ以上の電気機能層を、少なくとも１つの第２カラーワニス層の、透明レーザ保護ワニス層と反対の側面に配置することができる。
【０１６６】
本発明のさらなる実施形態によれば、プラスチック成形品は、特に、有機発光ダイオード（ＯＬＥＤｓ）、無機発光ダイオード（ＬＥＤｓ）、マイクロＬＥＤ（ｍＬＥＤｓ）、および／または量子ドット発光ダイオード（ＱＬＥＤｓ）を備えるバックライト装置を有する。好ましくは、バックライト装置は、熱可塑性材料の少なくとも１つの層の、装飾フィルムと反対の側面に配置される。
【０１６７】
本発明の実施形態は、正確な縮尺ではない添付の図面を参照して例として以下に説明される。
【図面の簡単な説明】
【０１６８】
【図１ａ】図１ａは装飾フィルムの断面を模式的に示す。
【図１ｂ】図１ｂは装飾フィルムの断面を模式的に示す。
【図１ｃ】図１ｃは装飾フィルムの断面を模式的に示す。
【図１ｄ】図１ｄは装飾フィルムの断面を模式的に示す。
【図１ｅ】図１eは装飾フィルムの断面を模式的に示す。
【図１ｆ】図１ｆは装飾フィルムの断面を模式的に示す。
【図１ｇ】図１ｇは装飾フィルムの断面を模式的に示す。
【図２】図２は拡散散乱層を模式的に示す。
【図３】図３は転写フィルムの断面を模式的に示す。
【図４ａ】図４ａは転写フィルムを製造するための方法ステップを模式的に示す。
【図４ｂ】図４ｂは転写フィルムを製造するための方法ステップを模式的に示す。
【図４ｃ】図４ｃは転写フィルムを製造するための方法ステップを模式的に示す。
【図４ｄ】図４ｄは転写フィルムを製造するための方法ステップを模式的に示す。
【図５ａ】図５ａはプラスチック成形品を装飾するための方法ステップを模式的に示す。
【図５ｂ】図５ｂはプラスチック成形品を装飾するための方法ステップを模式的に示す。
【図５ｃ】図５ｃはプラスチック成形品を装飾するための方法ステップを模式的に示す。
【図６ａ】図６ａはプラスチック成形品を装飾するための方法ステップを模式的に示す。
【図６ｂ】図６ｂはプラスチック成形品を装飾するための方法ステップを模式的に示す。
【図６ｃ】図６ｃはプラスチック成形品を装飾するための方法ステップを模式的に示す。
【図７】図７は方法ステップを模式的に示す。
【図８ａ】図８ａはプラスチック成形品の断面を模式的に示す。
【図８ｂ】図８ｂはプラスチック成形品の断面を模式的に示す。
【図８ｃ】図８ｃはプラスチック成形品の断面を概略的に示す。
【図８ｄ】図８ｄはプラスチック成形品の断面を概略的に示す。
【図８ｅ】図８ｅはプラスチック成形品の断面を概略的に示す。
【図９】図９は装飾フィルムおよび／またはプラスチック成形品の上面図を模式的に示す。
【発明を実施するための形態】
【０１６９】
図１ａ〜図１ｇは装飾フィルム１の断面を模式的に示す。
【０１７０】
特にプラスチック成形品を装飾するための図１ａに示された装飾フィルム１は、カラーワニス層４と、カラーワニス層６と、透明レーザ保護ワニス層５とを備える。透明レーザ保護ワニス層５は、カラーワニス層４とカラーワニス層６との間に配置される。
【０１７１】
ここでは、および以下の記載において、特にカラーワニス層４は第１カラーワニス層であり、カラーワニス層６は、上記意味において第２カラーワニス層である。したがって、特にカラーワニス層４は、第１カラーワニス層を示し、カラーワニス層６は、上記記載によると第２カラーワニス層を示す。
【０１７２】
したがって、カラーワニス層４を、透明レーザ保護ワニス層５の、観察者と対向する側面に配置することができ、カラーワニス層６を、透明レーザ保護ワニス層５の、観察者と反対の側面に配置することができる。したがって、カラーワニス層４は観察者と対向する側面を形成することができる。したがって、カラーワニス層６を、観察方向において、透明レーザ保護ワニス層５の下方および／またはカラーワニス層４の下方に配置することもできる。
【０１７３】
透明レーザ保護ワニス層５とは、好ましくは透明保護ワニス層、特に透明中間保護ワニス層を意味する。これは、カラーワニス層６、特に観察者から見て透明中間保護ワニス層の下方に配置された層を、機械的、物理的および／または化学的な環境の影響から保護し、および／またはストリップレーザのためのスペーサまたはバッファ層としてさらに機能するように設計される。したがって、例えば、図１に示された透明レーザ保護ワニス層５は、透明保護ワニス層、特に透明中間保護ワニス層である。
【０１７４】
透明レーザ保護ワニス層５は、好ましくは０．５μｍ〜５０μｍの間、好ましくは２．０μｍ〜２．５μｍの間の層厚を有する。図１ａに示された透明レーザ保護ワニス層５は、例えば、２．０μｍ〜２．５μｍの間の層厚を有する。
【０１７５】
さらに有益には、透明レーザ保護ワニス層５は、特に３８０ｎｍ〜７８０ｎｍの間の波長範囲において、少なくとも２５％、好ましくは少なくとも７５％、さらに好ましくは少なくとも８５％の透過率を有する。図１ａに示された透明レーザ保護ワニス層は、例えば、少なくとも７５％、好ましくは少なくとも８５％の透過率を有する。
【０１７６】
さらに、透明レーザ保護ワニス層５は、赤外線範囲、好ましくは近赤外線範囲、さらに好ましくは７８０ｎｍ〜１４００ｎｍの間の波長範囲において、さらに好ましくは１０６４ｎｍの波長を有する光に対して、少なくとも２５％、好ましくは少なくとも７５％、さらに好ましくは少なくとも８５％の透過率を有することも考えられる。
【０１７７】
さらに有益には、透明レーザ保護ワニス層５は、特に２５０℃まで、好ましくは６５０℃まで、さらに好ましくは１０００℃までの耐熱性を有する。
【０１７８】
好ましくは、透明レーザ保護ワニス層５は、透過光、特に３８０ｎｍ〜７８０ｎｍの間の波長範囲の光を拡散散乱させ、および／または透明レーザ保護ワニス層５は、最大５０ヘイズ単位、好ましくは最大２０ヘイズ単位のヘイズ値を有する。
【０１７９】
好ましくは、ヘイズ値は、ＡＳＴＭ Ｄ １００３規格にしたがって透過においてヘイズ単位で決定される。例えば、ヘイズ値は、ドイツ、ゲーレッツリートのＢｙｋ-Ｇａｒｄｅｎｅｒ社のＢＹＫ ｈａｚｅ-ｇａｒｄ iメータによって測定される。ここでは、好ましくは、測定される層またはフィルムは、メータのオープンサンプルコンパートメントに保持され、特にヘイズ値については、装置のいわゆる「ヘイズポート」に配置される。有益には、測定は、標準光源Ｄ６５によって実行される。次いで、好ましくは、測定結果は、メータのスクリーンに表示される。有益には、ヘイズ値は、パーセント（％）で与えられる。したがって、この場合、ヘイズ値の単位をパーセント（％）とすることができる。したがって、好ましくは、ヘイズ値の範囲は０〜１００％である。したがって、ヘイズ単位をパーセンテージ値とすること、またはヘイズ単位をパーセンテージ値で示すことができる。好ましくは、最大値は１００％である。１００％を超える値は、例えば特に使用される測定原理に応じて、測定中の追加の散乱光効果および／または反射効果によって生じる可能性がある。
【０１８０】
ここでは、好ましくは、ヘイズとは、特に結像品質の低下をもたらす拡散散乱、特に大角散乱を意味する。好ましくは、特に光が全ての空間方向に散乱される材料における粒子または不均質性は、散乱中心として作用する。有益には、低散乱強度のみが全ての立体角に適用される。特に、コントラストの低下および／または乳白色の曇った外観は、これによってもたらされる。この効果は、好ましくはヘイズまたは曇りと呼ばれる。したがって、好ましくは、ヘイズ値は、透明サンプル、例えばプラスチック層またはフィルムの曇り度合いを示す。
【０１８１】
さらに有益には、透明レーザ保護ワニス層５によって透過される全光に対する透過における入射光の方向から２．５°未満の角度範囲から透明レーザ保護ワニス層５によって偏向される光の比率は、０．５未満、好ましくは０．２未満である。すなわち、透明レーザ保護ワニス層５は、特に３８０ｎｍ〜７８０ｎｍの間の波長範囲からの透過光の５０％未満、好ましくは２０％未満を入射光ビームの方向から２．５°より大きく偏向することができる。
【０１８２】
好ましくは、透明レーザ保護ワニス層５は、乳白色の曇った外観を有し、および／または透明レーザ保護ワニス層５は、特に３８０ｎｍと７８０ｎｍとの間の波長範囲から、３０％を超える、好ましくは４５％を超える、さらに好ましくは６５％を超える透過光を入射光ビームの方向から２．５°より大きく偏向する。すなわち、透明レーザ保護ワニス層５は、特に３８０ｎｍ〜７８０ｎｍの間の波長範囲から、３０％未満、好ましくは４５％未満、さらに好ましくは６５％未満の透過光を入射光ビームの方向から２．５°未満偏向することができる。
【０１８３】
さらに、透明レーザ保護ワニス層５によって透過される全光に対する透過における入射光の方向から２．５°未満の角度範囲から透明レーザ保護ワニス層５によって偏向される光の比率を、０．３よりも大きく、好ましくは０．４５よりも大きく、さらに好ましくは０．６５よりも大きくすることができる。
【０１８４】
透明レーザ保護ワニス層５を染色することもでき、特に透明レーザ保護ワニス層５を染料および／または顔料によって染色することもできる。好ましくは、透明レーザ保護ワニス層５の顔料レベルは、１５％未満、好ましくは１０％未満、さらに好ましくは５％未満である。
【０１８５】
しかしながら、透明レーザ保護ワニス層５を無色にする、および／または明確に透明にする、および／または透明レーザ保護ワニス層５の顔料レベルを０％にすることもできる。したがって、図１ａに示された透明レーザ保護ワニス層５の顔料レベルは、例えば０％である。その結果、図１ａに示された透明レーザ保護ワニス層５は、特に着色されていない透明ワニス層である。
【０１８６】
透明レーザ保護ワニス層５は、好ましくはモノマー、オリゴマー、ポリマーおよび／またはコポリマーの層であり、好ましくはポリメチルメタクリレート（ＰＭＭＡ）、ポリエステル、ポリカーボネート（ＰＣ）、ポリアミド（ＰＡ）、ポリウレタン（ＰＵ）および／またはポリ塩化ビニル（ＰＶＣ）、さらに好ましくはＰＵおよび／またはＰＶＣを含む。
さらに、透明レーザ保護ワニス層５は、バインダとしてポリアクリレートを有することもできる。したがって、例えば、図１ａに示された透明レーザ保護ワニス層５は、バインダとしてポリアクリレートを有する。
【０１８７】
さらに、透明レーザ保護ワニス層５は、例えばポリ（アリールエーテルスルホン）（ＰＡＥＳ）などのポリエーテルイミド（ＰＥＩ）および／またはポリスルホンを有することもできる。
【０１８８】
さらに、透明レーザ保護ワニス層５は、熱および／または高エネルギー放射によって硬化する、または硬化される／硬化状態になることもできる。硬化は、好ましくは装飾フィルムまたは転写フィルムの処理および／または装飾フィルムまたは転写フィルムの基板への塗布の前および／または後に行われる。
【０１８９】
透明レーザ保護ワニス層５は、好ましくはカラーワニス層６、特に観察者から見て透明レーザ保護ワニス層５の下方に配置された層を、機械的、物理的および／または化学的な環境の影響から保護する。
【０１９０】
カラーワニス層４は、好ましくはポリエチレンテレフタレート（ＰＥＴ）、ＰＭＭＡ、ポリエチレンナフタレート（ＰＥＮ）、ＰＡおよび／またはアクリロニトリル‐ブタジエン‐スチレンコポリマー（ＡＢＳ）の層である。さらに、カラーワニス層４をバインダとしてアクリレートに設けることもできる。したがって、例えば、図１ａに示されたカラーワニス層４は、バインダとしてアクリレートを有する。
【０１９１】
カラーワニス層４は、好ましくは０．１μｍ〜５０μｍの間、好ましくは０．５μｍ〜５．０μｍの間の層厚を有する。図１ａに示されたカラーワニス層は、例えば、５．０μｍ〜５．５μｍの間の層厚を有する。
【０１９２】
さらに、カラーワニス層４は、好ましくは不透明に形成され、および／または有益には、特に３８０ｎｍ〜７８０ｎｍの間の波長範囲において、最大５０％、好ましくは最大２０％、さらに好ましくは最大５％の透過率を有する。図１ａに示されたカラーワニス層４は、例えば、最大５％の透過率を有する。
【０１９３】
有益には、カラーワニス層４が染色され、特に少なくとも１つのカラーワニス層４は、染料および／または顔料によって染色される。好ましくは、カラーワニス層４の顔料レベルは、５％〜３５％の間、好ましくは２０％〜２５％の間である。図１ａに示されたカラーワニス層４は、例えば顔料によって染色され、さらに例えば５％〜３５％の間、好ましくは２０％〜２５％の間の顔料レベルを有する。
【０１９４】
さらに、カラーワニス層４を暗く、特に黒く染色することもでき、および／またはカラーワニス層４は光吸収粒子、特にカーボンブラックを有することもできる。
【０１９５】
カラーワニス層６は、好ましくはＰＥＴ、ＰＭＭＡ、ＰＥＮ、ＰＡおよび／またはＡＢＳから形成され、および／またはバインダとしてアクリレートを有する。したがって、図１ａに示されたカラーワニス層６は、例えばバインダとしてアクリレートを有する。
【０１９６】
さらに、カラーワニス層６は、好ましくは０．１μｍ〜５０μｍの間、好ましくは１．０μｍ〜５．０μｍの間の層厚を有する。したがって、図１ａに示されたカラーワニス層６は、例えば、６．０μｍ〜７．０μｍの間の層厚を有する。
【０１９７】
さらに有益には、カラーワニス層６は、透明に形成され、および／またはカラーワニス層６は、特に３８０ｎｍ〜７８０ｎｍの間の波長範囲において、少なくとも１０％、好ましくは少なくとも２５％、さらに好ましくは少なくとも７５％、さらに好ましくは少なくとも９０％の透過率を有する。したがって、図１ａに示されたカラーワニス層は、例えば少なくとも２５％、好ましくは少なくとも４５％の透過率を有する。
【０１９８】
したがって、有益には、カラーワニス層６を透過させることができ、特にバックライト手段によって透過させることができ、および／または観察方向においてカラーワニス層６の後方に配置されたバックライト手段によって出射される光の１０％より多く、好ましくは２５％より多く、さらに好ましくは７５％より多く、さらに好ましくは９０％より多くが透過されるように、カラーワニス層６を設計することができる。
【０１９９】
図１ａに示されたように、カラーワニス層６は、好ましくは全面に形成され、特にカラーワニス層６は、装飾フィルム１に対して垂直に見たとき、全表面領域を占める。
【０２００】
さらに有益には、カラーワニス層６は、特に３８０ｎｍ〜７８０ｎｍの間の波長範囲の光を拡散散乱させ、および／またはカラーワニス層６は、少なくとも５０ヘイズ単位、好ましくは少なくとも７５ヘイズ単位のヘイズ値を有する。
【０２０１】
有益には、カラーワニス層６は、特に３８０ｎｍ〜７８０ｎｍの間の波長範囲から、５０％を超える、好ましくは７５％を超える、さらに好ましくは８５％を超える透過光を入射ビームの方向から２．５°より大きく偏向する。すなわち、カラーワニス層６は、特に３８０ｎｍ〜７８０ｎｍの間の波長範囲から、５０％未満、好ましくは７５％未満、さらに好ましくは８５％未満の透過光を入射光ビームの方向から２．５°未満偏向することができる。
【０２０２】
さらに、カラーワニス層６によって透過される全光に対する透過における入射光の方向から２．５°未満の角度範囲からカラーワニス層６によって偏向される光の比率を、０．５より大きく、好ましくは０．７５より大きく、さらに好ましくは０．８５より大きくすることもできる。
【０２０３】
これは、カラーワニス層６を透過した光を、好ましくは大きな立体角範囲に、好ましくは全ての空間方向に拡散散乱させることもできる。その結果、特に点光源の光は、均一に散乱され、その結果、カラーワニス層６は、特に点光源によって照らされているにもかかわらず、均一に照らされているように観察者に見える。
【０２０４】
したがって、カラーワニス層６は拡散フィルムを形成する、および／またはカラーワニス層６を拡散フィルムとすることができる。
【０２０５】
ここでは、拡散フィルムとは、例えばラミネートまたは同様の方法によって塗布することができる特に自立乾燥層を意味する。好ましくは、このような拡散フィルムは、湿式法によって印刷または鋳造される第２カラーワニス層に代わるものを示す。
【０２０６】
さらに好ましくは、カラーワニス層６は染色され、特に染料および／または顔料によって染色される。ここでは、カラーワニス層６の着色レベルを、好ましくは５％〜８０％の間、好ましくは４０％〜４５％の間とすることができる。図１ａに示されたカラーワニス層６は、例えば、顔料によって染色された層である。顔料レベルは、例えば４０％〜４５％の間である。
【０２０７】
本発明のさらなる実施形態によれば、カラーワニス層６または第２カラーワニス層６に隣接する層は、導光層として形成される。この導光層は、その端面の一方に、好ましくは、特に光源の光が導光層に照射される光結合面を有する。視認方向において、装飾フィルム１の下方に配置されるのではなく、例えば、それに対して横方向にオフセットされて配置されるように、光源を配置することができる。さらに有益には、少なくとも透明レーザ保護ワニス層５と対向する表面の領域において、導光層は、例えば表面構造を有する光取出面を有する。ここでは、好ましくは拡散的な光散乱が均一に取り出され、光結合面に均一に分配されるように、光取出面を設計することができる。
【０２０８】
ここでは、さらに有益には、好ましくは染料粒子形態の蛍光染料は、カラーワニス層６の材料に組み込まれる。カラーワニス層６の材料は、少なくとも光結合および取出面の領域において、表面構造の代わりとしてまたは表面構造に加えて、導光層として、実施形態では、例えばポリカーボネートまたはＰＶＣからなる。したがって、カラーワニス層６は、特に光結合および取出面の領域において、好ましくは染料粒子形態の蛍光染料を有することができる。特に、光が導光層に照射されると、染料粒子は、蛍光に励起され、蛍光を等方的に放射する、したがって導光層の方向にも放射する。したがって、ここでは、プラスチック材料における蛍光染料に応じて光源が切り替えられると、結合および取出光の色を定義することができる。
【０２０９】
ここでは、導光層としての実施形態におけるカラーワニス層６を、特に自立乾燥層として設計することができる。自立乾燥層は、例えば、接着、積層、または同様の方法によって塗布される。さらに、導光層としての本実施形態におけるカラーワニス層６を、湿式法によって印刷または鋳造することもできる。
【０２１０】
特にプラスチック成形品を装飾するための図１ｂに示された装飾フィルム１は、カラーワニス層４と、カラーワニス層６と、保護ワニス層８と、透明レーザ保護ワニス層５とを備える。透明レーザ保護ワニス層５は、カラーワニス層４とカラーワニス層６との間に配置される。
【０２１１】
図１ｂに示されたように、保護ワニス層８は、カラーワニス層４の上方に配置されている。したがって、例えばカラーワニス層４が装飾フィルム１の、観察者と対向する側面を形成する場合、保護ワニス層８は、装飾フィルム１の、観察者と対向する側面に配置される。
【０２１２】
ここでは、下方および／または上方という用語は、特に観察者が観察方向から見たときの別の層に対する層の配置を意味する。したがって、有益には、下方および／または上方という用語は基準系を示す。これにより、例えば、図１ｂに示されたように、カラーワニス層６は、観察方向において透明レーザ保護ワニス層５の下方に配置される。
【０２１３】
したがって、保護ワニス層８は、観察者と対向する層を形成することができ、および／または保護ワニス層８を、図１ｂに示されたように、観察方向において、カラーワニス層４、カラーワニス層６、および／または透明レーザ保護ワニス層５の上方に横たわらせる、また配置することができる。したがって、図１ｂに示されたように、保護ワニス層８は、カラーワニス層４の、透明レーザ保護ワニス層５と反対の側面に配置される。
【０２１４】
図１ｂに示されたように、保護ワニス層８は、カラーワニス層４、カラーワニス層４による平面に垂直な観察方向の場合、カラーワニス層６および／または透明レーザ保護ワニス層５を完全に覆うことが好ましい。しかしながら、保護ワニス層８は、カラーワニス層４を領域においてのみ覆うこともできる。
【０２１５】
有益には、保護ワニス層８は、観察方向において、保護ワニス層８の下方に配置された層を、特に少なくとも保護ワニス層８が後に再び除去されないまたは塗布される領域において、機械的、物理的および／または化学的な環境の影響から保護する。
【０２１６】
しかしながら、図１ｂに示された実施形態の変形例の代わりとして、保護ワニス層８を装飾フィルム１の、観察者と反対の側面に配置することもできる。したがって、保護ワニス層を、カラーワニス層６の、透明レーザ保護ワニス層５と反対の側面に配置することができる。
【０２１７】
有益には、保護ワニス層８は透明に形成され、および／または保護ワニス層８は、特に３８０ｎｍ〜７８０ｎｍの間の波長範囲において、少なくとも２５％、好ましくは少なくとも３５％、さらに好ましくは少なくとも８５％の透過率を有する。したがって、図１ｂに示された保護ワニス層８は、例えば少なくとも８５％の透過率を有する透明保護ワニス層８である。
【０２１８】
保護ワニス層８の層厚は、好ましくは０．５μｍ〜５０μｍの間、さらに好ましくは４．０μｍ〜４．５μｍの間である。図１ｂに示された保護ワニス層８は、例えば、４．０μｍ〜４．５μｍの間の層厚を有する。
【０２１９】
さらに、保護ワニス層８は、好ましくはモノマー、オリゴマー、ポリマーおよび／またはコポリマーの層であり、好ましくはポリメチルメタクリレート（ＰＭＭＡ）、ポリエステル、ポリカーボネート（ＰＣ）、ポリアミド（ＰＡ）、ポリウレタン（ＰＵ）および／またはポリ塩化ビニル（ＰＶＣ）を含み、さらに好ましくはＰＵおよび／またはＰＶＣを含む。さらに、保護ワニス層８は、バインダとしてポリアクリレートを有することができる。
【０２２０】
さらに、保護ワニス層８は、例えばポリ（アリールエーテルスルホン）（ＰＡＥＳ）などのポリエーテルイミド（ＰＥＩ）および／またはポリスルホンを有することもできる。
【０２２１】
さらに、保護ワニス層８は、熱および／または高エネルギー放射によって硬化する、または硬化される／硬化状態になることもできる。硬化は、好ましくは装飾フィルムまたは転写フィルムの処理および／または装飾フィルムまたは転写フィルムの基材への塗布の前および／または後に行われる。
【０２２２】
したがって、図１ｂに示された保護ワニス層は、例えば、バインダとしてアクリレート、特に反応硬化アクリレートを有する。硬化は、好ましくは熱および／またはＵＶ照射によって行われる。
【０２２３】
さらに、保護ワニス層８を染色することもでき、特に、保護ワニス層を染料および／または顔料によって染色することもできる。好ましくは、保護ワニス層８の顔料レベルは、１５％未満、好ましくは１０％未満、さらに好ましくは５％未満である。
【０２２４】
しかしながら、保護ワニス層８を無色、および／または明確に透明することができ、および／または保護ワニス層の顔料レベルを０％にすることができる。
【０２２５】
保護ワニス層８は、好ましくは透明であり、特に保護ワニス層８は、透過光、特に３８０ｎｍ〜７８０ｎｍの範囲の波長範囲の光を散乱によって８％未満、好ましくは４％未満偏向させる。
【０２２６】
したがって、図１ｂに示された保護ワニス層８は、例えば、無色素透明ワニス層である。
【０２２７】
図１ｂに示されたさらなる層、特にカラーワニス層４、透明レーザ保護ワニス層５およびカラーワニス層６の設計に関しては、ここでは、上記説明を参照されたい。
【０２２８】
図１ｃに示された装飾フィルム１は、カラーワニス層４が金属層４ａとして形成され、カラーワニス層６が金属層６ａとして形成されている点で異なるが、図１ｂに示された装飾フィルムに対応する。
【０２２９】
有益には、金属層４ａは、好ましくは金属層６ａよりも低い透過率を有する光学的に密な金属層である。同様に、有益には、金属層６ａは、好ましくは金属層４ａよりも高い透過率を有する光学的に薄い金属層である。
【０２３０】
有益には、金属層４ａは、特に３８０ｎｍ〜７８０ｎｍの間の波長範囲において、最大３０％、好ましくは最大１０％、さらに好ましくは最大５％の透過率を有する。
【０２３１】
好ましくは、金属層６ａは、特に３８０ｎｍ〜７８０ｎｍの間の波長範囲において、１０％を超える、好ましくは２５％を超える、さらに好ましくは５０％を超える、さらに好ましくは７５％を超える、さらに好ましくは９０％を超える透過率を有する。
【０２３２】
さらに有益には、第１金属層４ａの層厚は、１０ｎｍ〜１μｍの間、好ましくは２０ｎｍ〜３００ｎｍの間である。
【０２３３】
好ましくは、第２金属層６ａの層厚は、１ｎｍ〜５００ｎｍの間、好ましくは１０ｎｍ〜８０ｎｍの間である。
【０２３４】
これにより、特に、金属層４ａは、その低透過率のため観察者によって不透明であると知覚され、一方では、金属層６ａは透明である。
【０２３５】
透過率（Ｔ）と光学密度（ＯＤ）との間の関数関係は以下のように表される：ＯＤ＝ｌｏｇ（１００／Ｔ［％］）。
【０２３６】
上記透過率値は、特に３８０ｎｍ〜７８０ｎｍの間の波長範囲、すなわち人間の目に見える波長範囲で決定される。
【０２３７】
金属層の光学密度は、特に、使用される層の厚さに加えて、とりわけ、使用される金属に依存する。
【０２３８】
したがって、金属層４ａおよび／または金属層６ａを、アルミニウム、コバルト、銅、金、鉄、クロム、ニッケル、銀、白金、パラジウムおよび／もしくはチタンまたはそれらの合金から形成することができる。好ましくは、アルミニウムは、人間の目に見える波長範囲からの光に対するその小さい浸透深さのため光学的により密な金属層４ａに使用される。金、銅、クロム、銀および／または鉄は、人間の目に見える波長範囲からの光に対するそれらの大きい浸透深さのため光学的により薄い金属層６ａに使用される。
【０２３９】
図１ｄに示された装飾フィルム１は、カラーワニス層４ｂおよびカラーワニス層６ｂが多層に形成されている点で異なるが、図１ｂに示された装飾フィルム１に対応している。
【０２４０】
図１ｄに示されたように、カラーワニス層４ｄは２つの部分層から形成される。２つの部分層は、それぞれの場合において、特に０．１μｍ〜５０μｍの間、好ましくは０．５μｍ〜５．０μｍの間の層厚を有する。
【０２４１】
同様に、図１ｄに示されたように、カラーワニス層６ｂは２つの部分層から形成される。２つの部分層は、それぞれの場合において、好ましくは０．１μｍ〜５０μｍの間、さらに好ましくは１．０μｍ〜５．０μｍの間の層厚を有する。
【０２４２】
さらに、２つの部分層は、それぞれの場合において、特にＲＧＢ色空間またはＣＭＹＫ色空間から異なる色を有することができる。
【０２４３】
ここでは、色とは、特に、例えば、色空間内のＲＧＢ色モデル（Ｒ＝赤、Ｇ＝緑、Ｂ＝青）またはＣＭＹＫ色モデル（Ｃ＝シアン、Ｍ＝マゼンタ、Ｙ＝黄、Ｋ＝黒）のようなカ色モデルで示すことができる色ドットを意味する。
【０２４４】
図１ｅに示された装飾フィルム１は、カラーワニス層４が部分的に形成されている点で異なるが、図１ａに示された装飾フィルム１に対応している。
【０２４５】
図１ｅに示されたように、カラーワニス層４は、領域１６ｂに存在し、領域１６ｃには存在しない。
【０２４６】
領域において形成されるこのようなカラーワニス層４を、例えば、レリーフ印刷、特にフレキソ印刷、平版印刷、特にオフセット印刷、グラビア印刷、インクジェット印刷、および／またはシルクスクリーン印刷、特にスクリーン印刷などの印刷方法によって生成することもできる。さらに、特にカラーワニス層４が金属層４ａとして形成される場合、これを、例えば、ＣＶＤ(化学蒸着）方法および／またはＰＶＤ(物理蒸着）方法などの金属化方法によって、好ましくはマスク、特にフォトリソグラフィマスクを使用して生成することもできる。
【０２４７】
ここでは、領域とは、特にそれぞれの場合において、装飾フィルム１、特にカラーワニス層４、透明レーザ保護ワニス層５および／またはカラーワニス層６による平面に対して垂直に見たときに占められる層またはプライの規定された表面領域を意味する。したがって、例えば、カラーワニス層４は、カラーワニス層４が存在する領域１６ｂと、カラーワニス層４が存在しない領域１６ｃとを有する。領域１６ｂ、１６ｃのそれぞれは、それぞれの場合において、透明レーザ保護ワニス層５による平面に対して垂直に見たときに規定された表面領域を占める。
【０２４８】
図１ｆに示された装飾フィルムは、装飾フィルム１が接着層９をさらに備える点で異なるが、図１ｂに示す装飾フィルム１に対応する。
【０２４９】
図１ｆに示されたように、接着層９は、カラーワニス層６の、透明レーザ保護ワニス層５と反対の側面に配置されている。
【０２５０】
しかしながら、接着層９を、カラーワニス層４および／または保護ワニス層８の、透明レーザ保護ワニス層と反対の側面に配置することもできる。
【０２５１】
したがって、接着層９は、装飾フィルム１の、観察者と対向および／または観察者と反対の層または表面を形成する、および／または接着層９を、観察方向においてカラーワニス層４、カラーワニス層６、および／または透明レーザ保護ワニス層５の上方に横たわらせる、または配置させる、および／または接着層９を、観察方向においてカラーワニス層４、カラーワニス層６、および／または透明レーザ保護ワニス層５の下方に横たわらせる、または配置させることができる。
【０２５２】
好ましくは、カラーワニス層４、カラーワニス層６および／または透明レーザ保護ワニス層５による平面に垂直な観察方向の場合、接着層９は、カラーワニス層４またはカラーワニス層６を領域においてまたは完全に覆う。
【０２５３】
これにより、装飾フィルム１をプラスチック成形品に塗布することができ、特にしっかりと塗布することができ、特に装飾フィルム１がプラスチック成形品に強固に接合されるように塗布することができる。
【０２５４】
強固に接合とは、ここでは、好ましくは２つのエレメントの耐久性のある接合を意味する。その結果、少なくとも１つのエレメントを損傷することなく、それらを機械的に分離させることはできない。したがって、例えば、装飾フィルム１とプラスチック成形品とは、これら２つのエレメントの間に耐久的な接合があるときに、強固に接合され、２つのエレメントの一方を損傷することなく、装飾フィルム１および／またはプラスチック成形品を分離させることはできない。
【０２５５】
有益には、接着層９は、０．１μｍ〜５０μｍの間、好ましくは０．５μｍ〜７μｍの間、さらに好ましくは２．５μｍ〜３．０μｍの間の層厚を有する。図１ｆに示された接着層９は、例えば、２．５μｍ〜３．０μｍの間の層厚を有する。
【０２５６】
好ましくは、接着層９は、透明に形成され、および／または特に３８０ｎｍ〜７８０ｎｍの間の波長範囲において、少なくとも４５％、好ましくは少なくとも６５％、さらに好ましくは少なくとも９５％の透過率を有する。したがって、図１ｆに示された接着層９は、例えば、少なくとも４５％の透過率を有する。
【０２５７】
好ましくは、接着層９は、プラスチック成形品への塗布後に明確に透明である材料からなり、特に、接着層９は、プラスチック成形品への塗布後に散乱によって、３８０ｎｍ〜７８０ｎｍの間の波長範囲の光を８％未満、好ましくは４％未満偏向させる材料からなる。
【０２５８】
好ましくは、接着層９は、特にＰＭＭＡ、ポリエステル、ＰＵまたはＰＶＣを含むポリマーおよび／またはコポリマーの層である。また、接着層９は、バインダとしてアクリレートを有することもできる。例えば、図１ｆに示された接着層９は、バインダとしてアクリレートを有する。
【０２５９】
接着層９を染色すること、特に接着層９を染料および／または顔料によって染色することも考えられる。有益には、接着層９の顔料レベルは、５％〜５０％の間、好ましくは３０％〜３５％の間である。例えば、図１ｆに示された接着層９は、３０％〜３５％の間の顔料レベルを有する。
【０２６０】
しかしながら、接着層９を無色とする、および／または明確に透明とする、および／または接着層９の顔料レベルを０％にすることも考えられる。
【０２６１】
図１ｇに示された特にプラスチック成形品を装飾するための装飾フィルム１は、カラーワニス層４と、カラーワニス層６と、保護ワニス層８と、電気機能構造を有する電気機能層１０と、透明レーザ保護ワニス層５とを備える。透明レーザ保護ワニス層５は、カラーワニス層４とカラーワニス層６との間に配置される。したがって、図１ｇに示された装飾フィルム１は、装飾フィルム１が少なくとも１つの電気機能構造を有する電気機能層１０をさらに有する点で異なるが、図１ｂに示された装飾フィルム１に対応する。
【０２６２】
好ましくは、電気機能構造は、タッチパネル機能を提供するタッチセンサパネルを形成する。
【０２６３】
ここでは、タッチセンサパネルとは、特に、シンボルまたは書込みによって識別される例えばＰＤＡまたは自動車の制御要素などの電気機能要素を制御することができるタッチセンサを意味する。タッチセンサパネルとは、特に複数の同時タッチを処理することができるマルチタッチセンサパネルを意味する。
【０２６４】
ここでは、少なくとも１つの電気機能構造は、容量式センサパネルを形成することができる。
【０２６５】
しかしながら、少なくとも１つの電気機能構造は、抵抗式または誘導式センサパネルを形成することもできる。
【０２６６】
さらに有益には、少なくとも１つの電気機能構造は、給電線、集積回路などの電気および／または電子部品などのさらなる機能要素をさらに有する。
【０２６７】
また、少なくとも１つの電気機能構造を単層または多層に形成することも考えられる。さらに、少なくとも１つの電気機能構造は、例えば電気めっきによって、および／または金属顔料層および／または例えばカーボンなどの他の導電層を用いた印刷によって、少なくとも領域において塗布される補強層を有することもできる。
【０２６８】
したがって、装飾フィルム１はタッチセンサを形成するおよび／または装飾フィルム１をタッチセンサとすることができる。
【０２６９】
有益には、観察方向において、透明レーザ保護ワニス層５の上方に配置された全ての層は、不透明であり、特に観察方向において透明レーザ保護ワニス層５の上方に配置された全ての層は、最大５０％、好ましくは最大５％の透過率を有する、および／または観察方向において透明レーザ保護ワニス層５の下方に配置された全ての層は、透明であり、特に透明レーザ保護ワニス層５の下方に配置された全ての層は、少なくとも２５％、好ましくは少なくとも４５％の透過率を有する。
【０２７０】
図２は、拡散散乱層を模式的に示す。図２を参照して拡散散乱層の機能原理を説明する。拡散散乱層を例えばカラーワニス層６とすることができる。カラーワニス層６は、特に、好ましくは大きな立体角範囲に、さらに好ましくは全ての空間方向に透過光を拡散散乱させる。その結果、特に点光源の光は、均一に散乱され、その結果、カラーワニス層６は、特に点光源で照明されているにもかかわらず、均一に照明されているように観察者７に見える。したがって、カラーワニス層６は拡散フィルムを形成する、および／またはカラーワニス層６を拡散フィルムとすることができる。
【０２７１】
図２に示されたように、入射光１７ａは、特にカラーワニス層６を透過し、散乱する。特に、３８０ｎｍ〜７８０ｎｍの間の波長範囲の光は、好ましくはカラーワニス層６によって拡散散乱され、および／またはカラーワニス層６は、好ましくは少なくとも５０ヘイズ単位、好ましくは少なくとも７５ヘイズ単位のヘイズ値を有する。
【０２７２】
また有益には、カラーワニス層６は、大きい角度範囲、特に立体角範囲に透過光を散乱させる。したがって、カラーワニス層６によって散乱された光１７ｂを、少なくとも１２０°、好ましくは少なくとも１５０°、さらに好ましくは少なくとも１８０°の角度範囲、特に立体角範囲に散乱させることができる。すなわち、カラーワニス層６は、透過光を、特に均一に、球状に、好ましくは半球状に散乱させることができる。好ましくは、球体、好ましくは半球体の表面の同一領域は、実質的に同一の散乱光の光部分を受ける。
【０２７３】
上記したように、カラーワニス層６は、特に３８０ｎｍ〜７８０ｎｍの間の波長範囲から、５０％を超える、好ましくは７５％を超える、さらに好ましくは８５％を超える透過光を入射光ビームの方向から２．５°より大きく偏向することもできる。
【０２７４】
特に、大きな角度範囲、特に立体角範囲への散乱光１７ｂの分布のため、カラーワニス層６のような拡散散乱層は、例えば点光源によってバックライトされているが、ここでは、均一に照射されているように観察者７に見える。したがって、ここでは、カラーワニス層６などの拡散散乱層のため、ここでは、ＬＥＤなどのいくつかの点光源がカラーワニス層６などの拡散散乱層の後方に配置されている場合であっても、好ましくは、均一に照明された表面領域が観察者に生成される。
【０２７５】
図３は、転写フィルム２の断面を模式的に示す。転写フィルム２、特にホットスタンピングフィルムおよび／またはインモールドフィルムは、キャリアフィルム１１と、キャリアフィルム１１から分離可能な装飾フィルム１とを備える。装飾フィルム１の設計に関しては、上記説明を参照されたい。
【０２７６】
図３に示されたように、転写フィルム２は、キャリアフィルム１１と、特にキャリアフィルム１１から分離可能な転写層とを備える。装飾フィルム１は、好ましくは転写フィルム２の転写プライを形成し、転写プライは、キャリアフィルム１１に配置され、キャリアフィルムから分離可能である。
【０２７７】
さらに、図３から分かるように、有益には、転写フィルム２は、特にキャリアフィルム１１と分離可能な装飾フィルム１との間に配置された分離層１２をさらに備える。
【０２７８】
分離層１２は、好ましくは０．０１μｍ〜１０μｍの間、好ましくは０．１μｍ〜５μｍの間の層厚を有する。分離層１２は、さらに、特に、ワックス、ポリエチレン（ＰＥ）、ポリプロピレン（ＰＰ）、セルロース誘導体および／またはポリ（オルガノ）シロキサンからなる。
【０２７９】
有益には、キャリアフィルム１１は、透明なキャリアフィルム、特にＰＥＴ、ＰＭＭＡ、ＰＣ、ＡＢＳまたはＰＵで作られたものであり、および／またはキャリアフィルム１１は、２μｍ〜２５０μｍの間、好ましくは２０μｍ〜１２５μｍの間の層厚を有する。
【０２８０】
このような転写フィルム２は、特に、ホットスタンピングフィルムおよび／またはインモールドフィルムとして、特にインモールド装飾フィルム、インサートモールドフィルム、インモールドラベリングフィルムおよび／または印刷モールドデザインフィルムとしても使用される。
【０２８１】
したがって、転写フィルム２をホットスタンピングフィルムとして使用することができる。特に、装飾フィルム１は、加熱されたエンボス加工ダイによって、プラスチック成形品などの対象基材に転写される。加熱されたエンボス加工ダイは、特定の期間中に転写フィルム２に圧力を及ぼす。次に、好ましくは、キャリアフィルム１１は除去される。
【０２８２】
さらに、転写フィルム２をインモールドフィルムとして、特にインモールド装飾フィルム、射出成形フィルム、インモールドラベリングフィルムおよび／または印刷モールドデザインフィルムとして使用することもできる。特に転写フィルム２は、射出金型に配置され、次いで、好ましくは射出金型を閉じた後、転写フィルム２は、プラスチックコンパウンドでバックインジェクション成形され、装飾フィルムをプラスチック成形品に強固に接合する。ここでも、好ましくは、キャリアフィルム１１は除去される。
【０２８３】
図４ａ〜図４ｄは、転写フィルム２を製造するための方法ステップを模式的に示す。
【０２８４】
図４ａに示されたように、まず、キャリアフィルム１１が設けられる。次に、分離層１２は、任意にキャリアフィルム１１に塗布される。分離層１２の設計に関しては、ここでは、上記記載を参照されたい。分離層１２の塗布は、好ましくは印刷方法によって、または蒸着方法によって行われる。図４ｂに示されたように、カラーワニス層４はさらなるステップで塗布される。カラーワニス層４の設計に関しては、ここでは、上記記載を参照されたい。好ましくは、カラーワニス層４の塗布は、ここでは、印刷方法および／または金属化方法によって行われる。可能な印刷方法および／または金属化方法に関しては、ここでは、上記記載も参照される。図４ｃに示されるように、透明レーザ保護ワニス層５は、さらなるステップで特に印刷方法によって塗布される。ここでも、透明レーザ保護ワニス層５の設計および可能な印刷方法に関して、再び上記記載を参照されたい。図４ｄに示されたように、カラーワニス層６は、さらなるステップで透明レーザ保護ワニス層５に塗布される。カラーワニス層６の塗布は、ここでは、特に、印刷方法、金属化方法、および／またはホット転写方法もしくはコールド転写方法によって行われる。再び、印刷、金属化および転写方法に関しては、上記記載も参照される。次に、接着層９は、例えば印刷方法によって、さらなるステップで任意に塗布される。接着層９の設計に関しては、ここでは、上記記載を参照されたい。図４ｄに示された任意の保護ワニス層８を、第１カラーワニス層４を塗布する前に、好ましくは印刷方法または鋳造方法によって、任意に追加的に塗布することができる。ここでも、保護ワニス層８の設計および可能な塗布方法に関して、再び上記記載を参照されたい。さらに有益には、塗布された層は、熱および／またはＵＶ照射によって予備硬化および／または硬化される。
【０２８５】
上記方法ステップは、好ましくは上記順番で実施される。
【０２８６】
転写フィルム２の製造方法において、層、特にカラーワニス層４、透明レーザ保護ワニス層５および／またはカラーワニス層６は、好ましくは直接、すなわち、好ましくは層の間、特にカラーワニス層４、透明レーザ保護ワニス層５および／またはカラーワニス層６の間に配置されるさらなる層を配置せずに、上記ステップにしたがって、互いに塗布される。したがって、キャリアフィルム１１から分離可能な装飾フィルム１は、カラーワニス層４と、カラーワニス層６と、透明レーザ保護ワニス層５と、を備えることができる。透明レーザ保護ワニス層５は、カラーワニス層４とカラーワニス層６との間に配置される。
【０２８７】
図５ａ〜図５ｃは、プラスチック成形品３を装飾するための方法ステップを概略的に示す。
【０２８８】
図５ａに示されたように、まず、装飾フィルム１が設けられる。装飾フィルム１は、カラーワニス層４と、カラーワニス層６と、透明レーザ保護ワニス層５とを備える。透明レーザ保護ワニス層５は、カラーワニス層４とカラーワニス層６との間に配置される。装飾フィルム１のさらなる可能な設計に関しては、ここでは、上記記載を参照されたい。図５ｂに示されたように、装飾フィルム１は、さらなるステップでプラスチック成形品３に塗布される。装飾フィルムの塗布は、ここでは、好ましくはホットまたはコールド転写方法によって、さらに好ましくはホットスタンピングおよび／またはインモールド方法によって行われる。塗布の可能な方法に関しては、ここでは、上記記載を参照されたい。特に観察者と対向するカラーワニス層４は、図５ｃに示されたように、さらなるステップでレーザによって領域１６ａにおいて除去される。
【０２８９】
層の除去とは、ここでは、特にレーザ切断および／またはレーザアブレーションによる層の部分的および／または完全な除去を意味する。例えば、ある領域において層が除去されると、この領域に対応する層は、部分的および／または完全に除去されている。好ましくは、除去は、ここでは、レーザ切断および／またはレーザアブレーションに基づいて行われる。除去とは、また、特に機械的または精密的方法によって、例えばミリングおよび／またはグラインディングおよび／またはドリリングによって、層を部分的および／または完全に除去することを意味する。
【０２９０】
図５ｃに示されたように、好ましくは、装飾フィルム１は、カラーワニス層４が観察者７と対向する側面を形成し、カラーワニス層６が観察者と反対の側面を形成するように、ステップｂ）でプラスチック成形品３に塗布される。
【０２９１】
有益には、上記方法ステップは上記順番で実施される。
【０２９２】
有益には、領域１６ａは、例えばシンボルまたは書き込みのような装飾要素を形成する。領域１６ａは、ロゴおよび／またはシンボルおよび／またはパターンおよび／または英数字を示すことができる。
【０２９３】
好ましくは、装飾フィルム１および／またはプラスチック成形品３に対して垂直に見たとき、領域１６ａは、少なくとも５０μｍ、好ましくは少なくとも１００μｍの線幅を有する、および／または、装飾フィルム１および／またはプラスチック成形品３に対して垂直に見たとき、領域１６ａは、最大２ｍｍ、好ましくは最大１ｍｍ、さらに好ましくは最大０．５ｍｍの線幅を有する。
【０２９４】
有益には、図５ｃにさらに示されたように、カラーワニス層４は、透明レーザ保護ワニス層５が露出されるように、ステップｃ）でレーザによって領域１６ａにおいて除去される。したがって、ステップｃ）で領域１６ａにおいてカラーワニス層４を完全に除去することができる。
【０２９５】
さらに好ましくは、カラーワニス層４は、ステップｃ）でレーザによって領域１６ａにおいて除去される。その結果、カラーワニス層４がレーザによって除去された領域１６ａにおける透明レーザ保護ワニス層５の層厚は、カラーワニス層４がレーザによって除去されていない領域における透明レーザ保護ワニス層５の層厚に実質的に対応する。
【０２９６】
特に、透明レーザ保護ワニス層５の可能なわずかな表面損傷は、好ましくは、透明レーザ保護ワニス層５の全厚が５０％を超えて、好ましくは３０％を超えて減少されない限り、ここでは許容される。
【０２９７】
さらに好ましくは、レーザによってカラーワニス層４が除去される領域１６ａにおける透明レーザ保護ワニス層５の層厚が、レーザによってカラーワニス層４が除去されない領域と比較して、２５％未満、好ましくは１５％未満、さらに好ましくは５％未満減少されるように、透明レーザ保護ワニス層５を設計することができる。
【０２９８】
特に、これにより、最終製品において、以下の点が保証される。透明レーザ保護ワニス層５は、一方では、下方に配置された層に対する環境の影響からの保護機能を果たす、透明レーザ保護ワニス層５は、他方では、スペーサまたはバッファ層としての機能も果たすか、または果たしている。
【０２９９】
さらに好ましくは、装飾フィルム１を、ステップｂ）で転写方法、特に、ホットスタンピングなどのホットおよび／またはコールド転写方法、インモールド装飾、射出成形、印刷モールドデザイン、インモールドラベリング、積層および／または接合によって、塗布することができる。
【０３００】
さらに、ステップｂ）でバックインジェクション成形によって、装飾フィルム１をプラスチック成形品３に塗布することもできる。有益には、ここでは、本方法は、以下のステップをさらに備える。 
‐装飾フィルム１を射出金型に配置するステップ。
‐装飾フィルム１がプラスチック成形品に強固に接合し、特に装飾フィルム１がプラスチック成形品３の第１表面を形成するように、装飾フィルム１をプラスチック成形品でバックインジェクション成形するステップ。
好ましくは、ここでは、硬化したプラスチック成形品は、プラスチック成形品３を形成する。
【０３０１】
図６ａ〜図６ｃは、プラスチック成形品３を装飾するための方法ステップを概略的に示す。
【０３０２】
図６ａに示されたように、まず、装飾フィルム１を備える転写フィルム２が設けられる。装飾フィルム１は、保護ワニス層８と、カラーワニス層４と、透明レーザ保護ワニス層５と、カラーワニス層６と、接着層９とを備える。透明レーザ保護ワニス層５は、カラーワニス層４とカラーワニス層６との間に配置される。転写フィルム２および装飾フィルム１のさらなる設計に関しては、上記記載を参照されたい。図６ｂに示されたさらなるステップで装飾フィルム１はプラスチック成形品３に塗布される。装飾フィルム１を塗布するために、好ましくは、転写方法、特に、ホットスタンピングなどのホットおよび／またはコールド転写方法、インモールド装飾、射出成形、印刷モールドデザイン、インモールドラベリング、積層および／または接合が用いられる。次に、図６ｃに示されたステップで少なくともカラーワニス層４は、レーザによって領域１６ａにおいて除去される。図６ｃに示されたように、カラーワニス層４は、特に、プラスチック成形品３の、観察者と対向する側面に配置される。
【０３０３】
さらに、図６ｃに示されたように、保護ワニスビュー８は、特に観察方向において、少なくとも１つの第１カラーワニス層４の上方に配置され、さらに、領域１６ａにおいて、少なくとも部分的に除去され、特に完全に除去される。
【０３０４】
好ましくは、部分的除去とは、ここでは、部分的に除去された層がその所定の特性をもはや満たさないように、変更または破壊されることを意味する。したがって、例えば、部分的に除去された保護ワニス層８は、化学的、物理的および／または機械的な環境の影響からその下方に配置された保護層の所定の特性を満たさない。
【０３０５】
好ましくは、完全除去とは、ここでは、完全に除去された層が対応する領域において剥離され、および／またはアブレーションされ、および／または燃焼され、および／または蒸発され、残留物を含まないことを意味する。したがって、例えば、カラーワニス層４が特にレーザ切断および／またはレーザアブレーションによって領域１６ａにおいて完全に除去されると、カラーワニス層４は、領域１６ａにおいて除去され、残留物を含まない。
【０３０６】
したがって、特に、観察方向において少なくとも１つの第１カラーワニス層４の上方に配置された保護ワニスビュー８を領域１６ａにおいて、少なくとも部分的に除去するこができる。その結果、保護ワニス層８の下方に配置された層、特に透明レーザ保護ワニス層５および／またはカラーワニス層６は、領域１６ａにおいて、化学的、物理的および／または機械的な環境の影響から保護されない。すなわち、この場合、透明レーザ保護ワニス層５および／またはカラーワニス層６は、化学的、機械的および／または物理的な環境の影響にさらされる。その結果、透明レーザ保護ワニス層５は、その下方に配置された層を保護する機能を果たす。
【０３０７】
さらに、観察方向において透明レーザ保護ワニス層５の上方に配置された全ての層を、ステップｃ）で領域１６ａにおいて除去、特に完全に除去することもできる。
【０３０８】
さらに、電気機能構造を有する電気機能層を、特に、カラーワニス層６の、観察者と反対の側面に配置することができる。好ましくは、電気機能構造は、タッチパネル機能を提供するタッチセンサパネルを形成する。好ましくは、電気機能構造を有する電気機能層は、装飾フィルム１とプラスチック成形品３との間に配置される。したがって、電気機能層を、カラーワニス層６の、透明レーザ保護ワニス層５と反対の側面に配置することができる。
【０３０９】
有益には、ここでは、電気機能構造を有する電気機能層は、装飾フィルム１およびプラスチック成形品３に強固に接合される。
【０３１０】
さらに好ましくは、特に有機発光ダイオード（ＯＬＥＤｓ）、無機発光ダイオード（ＬＥＤｓ）、マイクロＬＥＤ（ｍＬＥＤｓ）、および／または量子ドット発光ダイオード（ＱＬＥＤｓ）を備えるバックライト装置は、プラスチック成形品３の、装飾フィルム１と反対の側面に配置される。有益には、バックライト装置は、強固に取付けられ、特に接合され、または積層される。
【０３１１】
代替または補足として、バックライト装置は、白熱灯、ハロゲンランプ、ガス放電ランプおよび／または蛍光ランプ、特に誘導ランプを備えることもできる。
【０３１２】
あまり好ましくはないが、バックライト装置は、発光塗料またはグロースティックのようなレーザおよび／または化学物理的照明体を備える。
【０３１３】
さらに、特に、プラスチック成形品３を装飾するための上記ステップの後に、特にプラスチック成形品３をさらに処理するためのさらなるステップを実施することができる。したがって、例えば、プラスチック成形品３、特に装飾フィルム１で装飾されたプラスチック成形品３を、さらなる層によるワニス塗り、ＰＵフラッディング、さらなるプラスチック成分によるオーバースプレーまたはオーバーレイ、ミリング、パンチング、深絞り、ポリッシングおよび／またはスタンピングから選択されるさらなるステップのうちの１つでさらに処理することができる。
【０３１４】
図７は、プラスチック成形品３の装飾方法の間に実施される方法ステップを概略的に示す。図７に示す方法ステップは、レーザ１５ａによって領域１６ａにおいて少なくともカラーワニス層４を除去する上記ステップの詳細図である。
【０３１５】
図７に示すように、少なくともカラーワニス層４は、レーザ１５ａにより除去される。さらに、上記したように、特にカラーワニス層４に配置され、プラスチック成形品３の表面を形成する保護ワニス層８は、少なくとも部分的に除去される。好ましくは、ここでは、少なくとも５０μｍ、好ましくは少なくとも１００μｍの焦点でのビーム直径を有するレーザ１５ａが使用される。
【０３１６】
レーザビーム１５ｂを、特に１００ｍｍ〜５００ｍｍの間、好ましくは２００ｍｍ〜３００ｍｍの間、さらに好ましくは２５４ｍｍの焦点距離を有する１つ以上のレンズによって集光させることもできる。
【０３１７】
さらに好ましくは、レーザ１５ａ、特にファイバーレーザが使用される。レーザ１５ａは、赤外線範囲、好ましくは近赤外線範囲からのコヒーレント光、さらに好ましくは、７８０ｎｍ〜１４００ｎｍの間の波長範囲からの光、さらに好ましくは１０６４ｎｍの波長の光を出射する。
【０３１８】
レーザ出力は、好ましくは０．０５Ｗ〜１００Ｗの間、好ましくは１Ｗ〜２０Ｗの間、さらに好ましくは５Ｗ〜１０Ｗの間である。
【０３１９】
有益には、レーザビーム１５ｂは、可動ミラーによって、特にレーザ走査モジュールによって、領域１６ａに沿って偏向される。
【０３２０】
本発明のさらなる実施形態によれば、レーザ１５ａは、最大３０００ｍｍ／ｓの書き込み速度、好ましくは５００ｍｍ／ｓ〜２５００ｍｍ／ｓの間の書き込み速度で動作し、および／またはレーザ１５ａは、１Ｈｚ〜１０００ｋＨｚの間、好ましくは１ｋＨｚ〜２００ｋＨｚの間のパルス周波数で動作する。
【０３２１】
しかしながら、さらに、レーザ１５ａを連続的に動作させることもできる。しかしながら、好ましくは、特にプラスチック成形品３の熱負荷が連続動作レーザに比べて低減されることから、パルスレーザが使用される。
【０３２２】
レーザ１５ａのパラメータは、ここでは、特に除去される層４、８と除去されない層５、６、９、３との両方に応じて選択される。特に、パラメータは、除去される層４、８および／または除去されない層５、６、９、３の層厚および材料に応じて選択される。したがって、プラスチック成形品３の材料が特にレーザ１５ａまたはレーザビーム１５ｂによって発生する熱にさらされることから、レーザ１５ａのパラメータはプラスチック成形品３の材料によっても影響される。したがって、特にプラスチック成形品３の変形を防止するために、プラスチック成形品３の材料もレーザパラメータの選択に考慮されるべきである。さらに、特に、レーザ１５ａまたはレーザビーム１５ｂの侵入深さは、パラメータ書込み速度、パルス周波数、およびレーザ出力によって影響される。さらに有益には、レーザパラメータは、除去すべき領域１６ａの設計に応じて選択される。ここでは、レイアウト、レイアウトサイズ、線幅、および充填効果は、特に挙げられるべきである。これらは、例えば、とりわけ、充填の数およびレーザ方向、アウトラインおよび充填の繰り返し、ならびにレイアウトの個々の構成要素の順序が挙げられる。
【０３２３】
上記方法で処理された装飾フィルム１で装飾された透明ＡＢＳからなるプラスチック成形品３のレーザパラメータの例を以下に示す。
‐レーザ出力：８Ｗ
‐レーザ周波数：５０ｋＨｚ
‐書き込み速度：２０００ｍｍ／ｓ
‐波長:１０６４ｎｍ
【０３２４】
図８ａ〜図８ｅは、プラスチック成形品３の断面を模式的に示す。
【０３２５】
図８ａに示されたプラスチック成形品３は、装飾フィルム１を備える。ここでは、装飾フィルム１は、カラーワニス層４と、カラーワニス層６と、透明レーザ保護ワニス層５とを備える。透明レーザ保護ワニス層５は、カラーワニス層４とカラーワニス層６との間に配置される。さらに、特に観察者と対向するカラーワニス層４は、レーザによって領域１６ａにおいて除去される。層４、５、６の設計に関しては、ここでは、上記記載を参照されたい。
【０３２６】
さらに有益には、図８ａに示されたように、プラスチック成形品は、特にカラーワニス層６の、観察者と反対の側面に配置された熱可塑性材料１４の層を有する。したがって、熱可塑性材料１４の少なくとも１つの層を、観察者と反対のカラーワニス層６に配置することができる。
【０３２７】
装飾フィルム１に対して垂直に見たとき、好ましくは、領域１６ａは、少なくとも５０μｍ、好ましくは少なくとも１００μｍの線幅を有する。しかしながら、装飾フィルム１に対して垂直に見たとき、領域１６ａは、最大２ｍｍ、好ましくは最大１ｍｍ、さらに好ましくは最大０．５ｍｍの線幅を有することもできる。
【０３２８】
領域１６ａのさらなる設計に関しては、ここでは、上記記載を参照されたい。
【０３２９】
さらに、プラスチック成形品３は、０．５ｍｍ〜１０ｍｍの間、好ましくは０．８ｍｍ〜５ｍｍの間の層厚を有することができる。
【０３３０】
熱可塑性材料１４の層は、好ましくは透明であり、特に熱可塑性材料１４の層は、特に３８０ｎｍ〜７８０ｎｍの間の波長範囲の５％〜９８％の間の透明度を有する。
【０３３１】
好ましくは、熱可塑性材料１４の層は、以下の材料の１つから形成される。材料としては、ＡＢＳ、ＰＣ、ＡＢＳ／ＰＣ、ＰＣ／ＡＢＳ、ＰＭＭＡ、ポリプロピレン（ＰＰ）、ＰＡ、熱可塑性ポリウレタン（ＴＰＵ）が挙げられる。
【０３３２】
さらに、熱可塑性材料１４の層を染色、特に熱可塑性材料１４の層を染料および／または顔料によって染色することも考えられる。好ましくは、熱可塑性材料１４の層の顔料レベルは、１５％未満、好ましくは１０％未満、さらに好ましくは５％未満である。
【０３３３】
図８ｂに示されたプラスチック成形品３は、プラスチック成形品３、特にプラスチック成形品３に備えられる装飾フィルム１が保護ワニス層８および接着層９をさらに備える点において異なるが、図８ａに示されたプラスチック成形品３に対応する。保護ワニス層８は、上記したように、領域１６ａにおいて少なくとも部分的に除去される。保護ワニス層８および接着層９の設計に関しては、ここでは、上記記載を参照されたい。
【０３３４】
図８ｃに示されたプラスチック成形品３は、プラスチック成形品３、特にプラスチック成形品３に備えられる装飾フィルム１が電気機能構造を有する電気機能層１０を特に観察者と反対のカラーワニス層６にさらに有する点において異なるが、図８ｂに示されたプラスチック成形品３に対応する。機能構造は、タッチパネル機能を提供するタッチセンサパネルを形成することが好ましい。
【０３３５】
図８ｃに示されたように、電気機能構造を有する機能層１０は、装飾フィルム１と熱可塑性材料層１４との間に配置される。したがって、好ましくは、機能層１０は、カラーワニス層６の、透明レーザ保護ワニス層５と反対の側面に配置される。
【０３３６】
電気機能構造を有する電気機能層１０のさらなる可能な設計に関しては、ここでは、上記記載を参照されたい。
【０３３７】
したがって、図８ｃに示されたプラスチック成形品３、特に装飾フィルム１で装飾されたプラスチック成形品３は、例えばタッチセンサを形成する。
【０３３８】
図８ｄに示されたプラスチック成形品３は、プラスチック成形品３が特に有機発光ダイオード（ＯＬＥＤｓ）、無機発光ダイオード（ＬＥＤｓ）、マイクロＬＥＤ（ｍＬＥＤｓ）、および／または量子ドット発光ダイオード（ＱＬＥＤｓ）を備えるバックライト装置１３を有する点において異なるが、図８ｂに示されたプラスチック成形品に同様に対応する。好ましくは、バックライト装置１３は、熱可塑性材料１４の層の、装飾フィルム１と反対の側面に配置される。
【０３３９】
バックライト装置１３のさらなる可能性のある設計に関しては、ここでは、上記記載を参照されたい。
【０３４０】
図８ｅに示されたプラスチック成形品３は、図８ｄに示されたプラスチック成形品３と同様に、プラスチック成形品３がバックライト装置１３をさらに有する点で異なるが、図８ｃに示されたプラスチック成形品に対応する。好ましくは、バックライト装置１３は、熱可塑性材料１４の層の、装飾フィルム１と反対の側面に配置される。
【０３４１】
ここでも、バックライト装置１３および／または電気機能構造を備える電気機能層１０の設計に関しては、上記記載を参照されたい。
【０３４２】
図９は、装飾フィルム１および／または装飾フィルム１を備えるプラスチック成形品３の上面図を模式的に示す。図９に示されたように、装飾フィルム１および／または装飾フィルム１を備えるプラスチック成形品３は、少なくともカラーワニス層４、４ａ、４ｂがレーザによって除去された領域１６ａを有する。図９に示されたように、領域１６ａは、例えばシンボルまたは書き込みなどの装飾エレメントを形成する。したがって、領域１６ａは、例えば、図９に示されたように、シンボルを形成する。しかしながら、領域は、パターンおよび／またはロゴおよび／または英数字を示すこともできる。
【０３４３】
まず、図９は、装飾フィルム１の上面図を示す。装飾フィルム１において、特に観察者と対向するカラーワニス層４、４ａ、４ｂは、領域１６ａにおいて除去され、特に完全に除去され、その結果、透明レーザ保護ワニス層５は、特に領域１６ａにおいて露出される。さらに、図９は、装飾フィルム１を備えるプラスチック成形品３の上面図を示す。上記したように、装飾フィルム１は、同様に、プラスチック成形品に塗布され、上記記載に対応して設計される。したがって、図９は、装飾フィルム１の上面図と、装飾フィルム１で装飾されたプラスチック成形品３の上面図との両方であり得る。
【０３４４】
領域１６ａおよび／または装飾フィルム１および／またはプラスチック成形品３のさらなる設計に関しては、特に装飾フィルム１および／またはプラスチック成形品３の可能な層構造に関しては、ここでは、上記記載を参照されたい。
【符号の説明】
【０３４５】
１  装飾フィルム
２  転写フィルム
３  プラスチック成形品
４、４ａ、４ｂ  第１カラーワニス層
５  透明レーザ保護ワニス層
６、６ａ、６ｂ  第２カラーワニス層
７  観察者
８  保護ワニス層
９  接着層
１０  電気機能層
１１  キャリファフィルム
１２  分離層
１３  バックライト手段
１４  熱可塑性材料の層
１５ａ、１５ｂ  レーザ、レーザビーム
１６ａ、１６ｂ、１６ｃ  領域
１７ａ、１７ｂ  入射光、散乱光
【図１ａ】
2022502284.tif 000003
【図１ｂ】
2022502284.tif 000004
【図１ｃ】
2022502284.tif 000005
【図１ｄ】
2022502284.tif 000006
【図１ｅ】
2022502284.tif 000007
【図１ｆ】
2022502284.tif 000008
【図１ｇ】
2022502284.tif 000009
【図２】
2022502284.tif 000010
【図３】
2022502284.tif 000011
【図４ａ−４ｄ】
2022502284.tif 000012
【図５ａ−５ｃ】
2022502284.tif 000013
【図６ａ−６ｃ】
2022502284.tif 000014
【図７】
2022502284.tif 000015
【図８ａ】
2022502284.tif 000016
【図８ｂ】
2022502284.tif 000017
【図８ｃ】
2022502284.tif 000018
【図８ｄ】
2022502284.tif 000019
【図８ｅ】
2022502284.tif 000020
【図９】
2022502284.tif 000021
【国際調査報告】
2022502284.tif 000022
2022502284.tif 000023
2022502284.tif 000024
2022502284.tif 000025
2022502284.tif 000026